(57)【要約】【課題】液晶媒体およびそれを含む液晶ディスプレイを提供する。【解決手段】本発明は、ネマチック相および０．５以上の誘電異方性（Δε）を有する液晶媒体であって、    ・ダイレクターに直交する２以上〜８以下の範囲の誘電定数（ε⊥）、および同時に誘電異方性（Δε）に対するダイレクターに直交する誘電定数（ε⊥）の１．０以上の誘電比（ε⊥／Δε）、または    ・ダイレクターに直交する８以上の誘電定数（ε⊥）、および２６以下の誘電異方性（Δε）のいずれか一方を有することを特徴とする液晶媒体（好ましくは、ダイレクターに直交する高い誘電定数（ε⊥）および高い平均誘電定数（εａｖ．）を有する１種類以上の化合物を含む。）と、  電気光学的ディスプレイ、特にＩＰＳまたはＦＦＳ効果に基づくアクティブ・マトリックス・ディスプレイにおける液晶媒体の使用と、  このタイプの液晶媒体を含有するこのタイプのディスプレイと、  追加の１種類以上のメソゲン化合物を含む液晶媒体の透過性および応答時間を改良するために式Ｉの化合物を使用することに関する。【選択図】なし【特許請求の範囲】
【請求項１】
ネマチック相および０．５以上の誘電異方性（Δε）を有する液晶媒体であって、
・ダイレクターに直交する２以上〜８以下の範囲の誘電定数（ε⊥）、および同時に誘電異方性（Δε）に対するダイレクターに直交する誘電定数（ε⊥）の１．０以上の誘電比（ε⊥／Δε）、または
・ダイレクターに直交する８以上の誘電定数（ε⊥）、および２６以下の誘電異方性（Δε）
のいずれか一方を有することを特徴とする液晶媒体。
【請求項２】
・ダイレクターに直交する２以上〜８以下の範囲の誘電定数（ε⊥）、および同時に誘電異方性（Δε）に対するダイレクターに直交する誘電定数（ε⊥）の１．０以上の誘電比（ε⊥／Δε）
を有することを特徴とする請求項１に記載の液晶媒体。
【請求項３】
・ダイレクターに直交する８以上の誘電定数（ε⊥）、および２６以下の誘電異方性（Δε）
を有することを特徴とする請求項１に記載の液晶媒体。
【請求項４】
・誘電異方性（Δε）に対するダイレクターに直交する誘電定数（ε⊥）の１．０以上の誘電比（ε⊥／Δε）
を有することを特徴とする請求項３に記載の液晶媒体。
【請求項５】
・ダイレクターに直交する２０以下の誘電定数（ε⊥）
を有することを特徴とする請求項１〜４のいずれか１項に記載の液晶媒体。
【請求項６】
ダイレクターに直交する高い誘電定数（ε⊥）および高い平均誘電定数（εａｖ．）を有する１種類以上の化合物を含むことを特徴とする請求項５に記載の液晶媒体。
【請求項７】
ダイレクターに直交する高い誘電定数（ε⊥）および高い平均誘電定数（εａｖ．）を有する１種類以上の化合物を含み、
該化合物は式Ｉの化合物であることを特徴とする請求項１〜６のいずれか１項に記載の液晶媒体。
【化１】
2016199753.tif 000113
（式中、
【化２】
2016199753.tif 000114
【化３】
2016199753.tif 000115
ｎは、０または１を表し、
Ｒ１１およびＲ１２は、それぞれ互いに独立に、アルキル、アルコキシ、フッ素化アルキルまたはフッ素化アルコキシを表し、あるいはＲ１１はＲ１を表し、あるいはＲ１２はＸ１を表し、
Ｒ１は、好ましくは１〜７個のＣ原子を有するアルキル、アルコキシ、フッ素化アルキルもしくはフッ素化アルコキシ、または２〜７個のＣ原子を有するアルケニル、アルケニルオキシ、アルコキシアルキルもしくはフッ素化アルケニルを表し、
Ｘ１は、Ｆ、Ｃｌ、フッ素化アルキル、フッ素化アルケニル、フッ素化アルコキシまたはフッ素化アルケニルオキシを表す。）
【請求項８】
媒体全体における式Ｉの化合物の総濃度は１重量％以上〜６０重量％以下であることを特徴とする請求項７に記載の液晶媒体。
【請求項９】
１種類以上のキラル化合物を追加して含むことを特徴とする請求項１〜８のいずれか１項に記載の液晶媒体。
【請求項１０】
請求項１〜９のいずれか１項に記載の液晶媒体を含むことを特徴とする電気光学的ディスプレイまたは電気光学的部品。
【請求項１１】
ＩＰＳまたはＦＦＳモードに基づくことを特徴とする請求項１０に記載の電気光学的ディスプレイ。
【請求項１２】
アクティブ・マトリックス・アドレス装置を含有することを特徴とする請求項１０または１１に記載の電気光学的ディスプレイ。
【請求項１３】
電気光学的ディスプレイまたは電気光学的部品における請求項１〜９のいずれか１項に記載の液晶媒体の使用。
【請求項１４】
携帯ディスプレイであることを特徴とする請求項１０〜１２のいずれか１項に記載の電気光学的ディスプレイ。
【請求項１５】
式Ｉの１種以上の化合物を１種類以上の追加のメソゲン化合物と混合することを特徴とする請求項１〜９のいずれか１項に記載の液晶媒体を調製する方法。
【発明の詳細な説明】
【技術分野】
【０００１】
本発明は新規な液晶媒体、特に液晶ディスプレイで使用するものと、これらの液晶ディスプレイと、特に、ＩＰＳ（Ｉｎ  Ｐｌａｎｅ  Ｓｗｉｔｃｈｉｎｇ（インプレーン・スイッチング））または誘電的に正の液晶を使用する好ましくはＦＦＳ（Ｆｒｉｎｇｅ  Ｆｉｅｌｄ  Ｓｗｉｔｃｈｉｎｇ（フリンジ・フィールド・スイッチング））効果を使用する液晶ディスプレイとに関する。誘電的に正の液晶を使用するＦＦＳ効果は、しばしばＳＧ−ＦＦＳ（Ｓｕｐｅｒ  Ｇｒｉｐ  ＦＦＳ（スーパー・グリップＦＦＳ））効果とも呼ばれる。この効果では誘電的に正の液晶が使用され、この液晶は分子ダイレクターに平行および分子ダイレクターに直交する高い誘電率を同時に有し、それにより大きな平均誘電率および高い誘電比を有し、好ましくは同時に比較的小さい誘電異方性を有する。液晶媒体は、追加して、誘電的に負の化合物、誘電的に中性の化合物または両者を含んでよい。液晶媒体は、均一な（即ち、平面的な）初期配向で使用される。本発明による液晶媒体は正の誘電異方性を有し、同時に分子ダイレクターに平行および直交する大きな誘電率を有する化合物を含む。
【背景技術】
【０００２】
媒体は、それぞれのディスプレイで特に高い透過率および短縮された応答時間で区別され、これらは物理的特性の独自の組み合わせで引起され、特に媒体の誘電的特性、特に媒体の（ε⊥／εａｖ．）の高い比および媒体の誘電比（ε⊥／Δε）の個々の高い値で引起される。これにより、本発明のディスプレイにおいて優れた媒体の性能がもたらされる。
【０００３】
誘電的に正の液晶を使用するＩＰＳおよびＦＦＳディスプレイは当該技術分野でよく知られており、例えばデスクトップ・モニターおよびＴＶセットなど、また携帯用途向けの種々のタイプのディスプレイで広く採用されてきた。
【０００４】
しかしながら、最近では、誘電的に負の液晶を使用するＩＰＳおよび特にＦＦＳディスプレイが広く採用されている。誘電的に負の液晶を使用するＦＦＳディスプレイは、ＵＢ−ＦＦＳ（Ｕｌｔｒａ  Ｂｒｉｇｈｔ  ＦＦＳ（ウルトラ・ブライトＦＦＳ））と呼ばれることもある。そのようなディスプレイは、米国特許出願公開第２０１３／０２０７０３８号公報（特許文献１）に開示されている。これらのディスプレイは、誘電的に正の液晶を有するこれまでに使用されてきたＩＰＳおよびＦＦＳディスプレイと比較して、透過率が著しく増加していることを特徴とする。しかしながら、誘電的に負の液晶を使用するこれらのディスプレイには、誘電的に正の液晶を使用する個々のディスプレイよりも高い動作電圧を必要とする極めて不利な点がある。ＵＢ−ＦＦＳで使用する液晶媒体は−０．５以下、好ましくは−１．５以下の誘電異方性を有する。
【０００５】
ＨＢ−ＦＦＳ（Ｈｉｇｈ  Ｂｒｉｇｈｔｎｅｓｓ  ＦＦＳ（ハイ・ブライトネスＦＦＳ））は０．５以上、好ましくは１．５以上の誘電異方性を有する。それぞれメソゲン化合物で誘電的に負の液晶化合物および誘電的に正の液晶化合物の両者を含むＨＢ−ＦＦＳに使用される液晶媒体は、例えば、米国特許出願公開第２０１３／０２０７０３８号公報（特許文献１）に開示されている。これらの媒体はε⊥およびεａｖ．の値が既にかなり大きいとの特徴を有するが、それらの比（ε⊥／Δε）は比較的小さい。
【０００６】
本願によれば、しかしながら、ホモジニアス配向で誘電的に正の液晶媒体によるＩＰＳまたはＦＦＳ効果が好ましい。
【０００７】
この効果を電気光学的ディスプレイ素子中で工業的に応用するには、多数の要求を満足するＬＣ相が必要となる。ここで特に重要なものは、水分、空気、および熱、赤外線、可視および紫外線領域の放射、直流（ＤＣ）および交流（ＡＣ）電界などの物理的影響に対する化学的耐性である。
【０００８】
更に、工業的に使用できるＬＣ相は、適切な温度範囲内での液晶中間相および低粘度を有することが要求される。
【０００９】
液晶中間相を有する現在までに開示された一連の化合物には、単一の化合物で、これら全ての要求を満たすものは含まれていない。従って、ＬＣ相として使用できる物質を得るには、一般に、２〜２５種類、好ましくは３〜１８種類の化合物の混合物を調製する。
【００１０】
マトリックス液晶ディスプレイ（ＭＬＣディスプレイ：Ｍａｔｒｉｘ  Ｌｉｑｕｉｄ−Ｃｒｙｓｔａｌ  Ｄｉｓｐｌａｙ）は既知である。個々のピクセルをそれぞれスイッチングするために使用できる非線形素子は、例えば、アクティブ素子（即ち、トランジスター）である。なお、一般に薄膜トランジスター（ＴＦＴ：Ｔｈｉｎ−Ｆｉｌｍ  Ｔｒａｎｓｉｓｔｏｒ）を使用する場合に用語「アクティブ・マトリクス」を使用し、ＴＦＴは一般に基板としてのガラス板上に配置される。
【００１１】
２つの技術に区別される：例えばＣｄＳｅなどの化合物半導体またはＺｎＯなどの金属酸化物を含むＴＦＴと、多結晶シリコン、とりわけアモルファス・シリコンに基づくＴＦＴとである。
【００１２】
ディスプレイの一方のガラス板の内側にＴＦＴマトリクスを施す一方で、他のガラス板はその内側に透明対向電極を保持する。ピクセル電極の大きさと比較して、ＴＦＴは非常に小さく、事実上、画像に対する悪影響はない。また、この技術は、フルカラー対応のディスプレイにも拡張でき、フルカラー・ディスプレイにおいては、フィルター素子がスイッチ可能なピクセルの各々に対向するように、赤、緑および青フィルターのモザイクが配置されている。
【００１３】
これまで最も使用されてきたＴＦＴディスプレイは、通常、透過で交差偏光子により動作し、バックライトで照らされる。テレビ用途には、ＥＣＢ（またはＶＡＮ）セルまたはＦＦＳセルが使用される一方で、モニターには通常ＩＰＳセルまたはＴＮ（Ｔｗｉｓｔｅｄ  Ｎｅｍａｔｉｃ（ツイスト・ネマチック））セルを使用に、ノートブック、ラップトップおよび携帯用途には、通常、ＴＮ、ＶＡまたはＦＦＳセルを使用する。
【００１４】
ＭＬＣディスプレイとの用語は、本明細書において、集積非線形素子を有する任意のマトリクスディスプレイ、即ち、アクティブ・マトリクスに加えて、バリスターまたはダイオード（ＭＩＭ、即ち、ｍｅｔａｌ−ｉｎｓｕｌａｔｏｒ−ｍｅｔａｌ：金属−絶縁体−金属）などのパッシブ素子を備えるディスプレイも包含する。
【００１５】
このタイプのＭＬＣディスプレイは、テレビ用途、モニターおよびノートブック、または、例えば自動車製造または航空機内での高密度情報ディスプレイに特に適している。コントラストの角度依存性および応答時間に関する問題に加えて、ＭＬＣディスプレイにおいては、また、液晶混合物の比抵抗が十分に高くないことに起因する問題もある［ＴＯＧＡＳＨＩ、Ｓ．、ＳＥＫＩＧＵＣＨＩ、Ｋ．、ＴＡＮＡＢＥ，Ｈ．、ＹＡＭＡＭＯＴＯ、Ｅ．、ＳＯＲＩＭＡＣＨＩ、Ｋ．、ＴＡＪＩＭＡ、Ｅ．、ＷＡＴＡＮＡＢＥ、Ｈ．、ＳＨＩＭＩＺＵ、Ｈ．、Ｐｒｏｃ．Ｅｕｒｏｄｉｓｐｌａｙ、第８４巻、１９８４年９月、Ａ２１０〜２８８、「Ｍａｔｒｉｘ  ＬＣＤ  Ｃｏｎｔｒｏｌｌｅｄ  ｂｙ  Ｄｏｕｂｌｅ  Ｓｔａｇｅ  Ｄｉｏｄｅ  Ｒｉｎｇｓ」、第１４１ｆｆ頁、パリ（非特許文献１）；ＳＴＲＯＭＥＲ、Ｍ．、Ｐｒｏｃ．Ｅｕｒｏｄｉｓｐｌａｙ、第８４巻、１９８４年９月、「Ｄｅｓｉｇｎ  ｏｆ  Ｔｈｉｎ  Ｆｉｌｍ  Ｔｒａｎｓｉｓｔｏｒｓ  ｆｏｒ  Ｍａｔｒｉｘ  Ａｄｄｒｅｓｓｉｎｇ  ｏｆ  Ｔｅｌｅｖｉｓｉｏｎ  Ｌｉｑｕｉｄ  Ｃｒｙｓｔａｌ  Ｄｉｓｐｌａｙｓ」、第１４５ｆｆ頁、パリ（非特許文献２）］。抵抗の低下に伴い、ＭＬＣディスプレイのコントラストが劣化する。液晶混合物の比抵抗は、ディスプレイの内部表面との相互作用のために、一般に、ＭＬＣディスプレイの寿命にわたって低下するので、ディスプレイが長期の動作期間で許容される抵抗値を有するためには高い（初期）抵抗が非常に重要である。
【００１６】
ＩＰＳディスプレイ（例えば、Ｙｅｏ、Ｓ．Ｄ．、論文１５．３：「Ａｎ  ＬＣ  Ｄｉｓｐｌａｙ  ｆｏｒ  ｔｈｅ  ＴＶ  Ａｐｐｌｉｃａｔｉｏｎ」ＳＩＤ  ２００４  Ｉｎｔｅｒｎａｔｉｏｎａｌ  Ｓｙｍｐｏｓｉｕｍ、Ｄｉｇｅｓｔ  ｏｆ  Ｔｅｃｈｎｉｃａｌ  Ｐａｐｅｒｓ、ＸＸＸＶ、Ｂｏｏｋ  ＩＩ、第７５８および７５９頁（非特許文献３））および長く知られてきたＴＮディスプレイに加えて、より最近で特にテレビ用途向けで現在最も重要な液晶ディスプレイの３つのタイプの１つとして、ＥＣＢ効果を使用するディスプレイが、所謂ＶＡＮ（Ｖｅｒｔｉｃａｌｌｙ  Ａｌｉｇｎｅｄ  Ｎｅｍａｔｉｃ（垂直配向ネマチック））ディスプレイとして確立されてきた。
【００１７】
ここで、最も重要な設計を述べることができる：ＭＶＡ（Ｍｕｌｔｉ−Ｄｏｍａｉｎ  Ｖｅｒｔｉｃａｌ  Ａｌｉｇｎｍｅｎｔ（マルチドメイン垂直配向）、例えば：Ｙｏｓｈｉｄｅ、Ｈ．ら、論文３．１：「ＭＶＡ  ＬＣＤ  ｆｏｒ  Ｎｏｔｅｂｏｏｋ  ｏｒ  Ｍｏｂｉｌｅ  ＰＣｓ（以下省略）」ＳＩＤ  ２００４  Ｉｎｔｅｒｎａｔｉｏｎａｌ  Ｓｙｍｐｏｓｉｕｍ、Ｄｉｇｅｓｔ  ｏｆ  Ｔｅｃｈｎｉｃａｌ  Ｐａｐｅｒｓ、ＸＸＸＶ、Ｂｏｏｋ  Ｉ、第６〜９頁（非特許文献４）およびＬｉｕ、Ｃ．Ｔ．ら、論文１５．１：「Ａ  ４６−ｉｎｃｈ  ＴＦＴ−ＬＣＤ  ＨＤＴＶ  Ｔｅｃｈｎｏｌｏｇｙ（以下省略）」、ＳＩＤ  ２００４  Ｉｎｔｅｒｎａｔｉｏｎａｌ  Ｓｙｍｐｏｓｉｕｍ、Ｄｉｇｅｓｔ  ｏｆ  Ｔｅｃｈｎｉｃａｌ  Ｐａｐｅｒｓ、ＸＸＸＶ、Ｂｏｏｋ  ＩＩ、第７５０〜７５３頁（非特許文献５））、ＰＶＡ（Ｐａｔｔｅｒｎｅｄ  Ｖｅｒｔｉｃａｌ  Ａｌｉｇｎｍｅｎｔ（パターン化垂直配向）、例えば：Ｋｉｍ、Ｓａｎｇ  Ｓｏｏ、論文１５．４：「Ｓｕｐｅｒ  ＰＶＡ  Ｓｅｔｓ  Ｎｅｗ  Ｓｔａｔｅ−ｏｆ−ｔｈｅ−Ａｒｔ  ｆｏｒ  ＬＣＤ−ＴＶ」、ＳＩＤ  ２００４  Ｉｎｔｅｒｎａｔｉｏｎａｌ  Ｓｙｍｐｏｓｉｕｍ、Ｄｉｇｅｓｔ  ｏｆ  Ｔｅｃｈｎｉｃａｌ  Ｐａｐｅｒｓ、ＸＸＸＶ、Ｂｏｏｋ  ＩＩ、第７６０〜７６３頁（非特許文献６））、ＡＳＶ（Ａｄｖａｎｃｅｄ  Ｓｕｐｅｒ  Ｖｉｅｗ（先進スーパーヴュー）、例えば：Ｓｈｉｇｅｔａ、ＭｉｔｚｕｈｉｒｏおよびＦｕｋｕｏｋａ、Ｈｉｒｏｆｕｍｉ、論文１５．２：「Ｄｅｖｅｌｏｐｍｅｎｔ  ｏｆ  Ｈｉｇｈ  Ｑｕａｌｉｔｙ  ＬＣＤＴＶ」、ＳＩＤ  ２００４  Ｉｎｔｅｒｎａｔｉｏｎａｌ  Ｓｙｍｐｏｓｉｕｍ、Ｄｉｇｅｓｔ  ｏｆ  Ｔｅｃｈｎｉｃａｌ  Ｐａｐｅｒｓ、ＸＸＸＶ、Ｂｏｏｋ  ＩＩ、第７５４〜７５７頁（非特許文献７））。ＶＡ効果のより最近のものは、所謂ＰＡＶＡ（Ｐｈｏｔｏ−Ａｌｉｇｎｍｅｎｔ  ＶＡ（光配向ＶＡ））およびＰＳＶＡ（Ｐｏｌｙｍｅｒ−Ｓｔａｂｉｌｉｚｅｄ  ＶＡ（ポリマー安定化ＶＡ））である。
【００１８】
一般的な形で、例えば、２００４年６月のＳｏｕｋにおけるＳＩＤセミナーにおいて、セミナーＭ−６：「Ｒｅｃｅｎｔ  Ａｄｖａｎｃｅｓ  ｉｎ  ＬＣＤ  Ｔｅｃｈｎｏｌｏｇｙ」、セミナー講義ノート、Ｍ−６／１〜Ｍ−６／２６（非特許文献８）およびＭｉｌｌｅｒ、Ｉａｎ、ＳＩＤセミナー  ２００４、セミナーＭ−７：「ＬＣＤ−Ｔｅｌｅｖｉｓｉｏｎ」、セミナー講義ノート、Ｍ−７／１〜Ｍ−７／３２（非特許文献９）において技術が比較されている。オーバードライブによるアドレス方法、例えば：Ｋｉｍ、Ｈｙｅｏｎ  Ｋｙｅｏｎｇら、論文９．１：「Ａ５７−ｉｎ．Ｗｉｄｅ  ＵＸＧＡ  ＴＦＴ−ＬＣＤ  ｆｏｒ  ＨＤＴＶ  Ａｐｐｌｉｃａｔｉｏｎ」、ＳＩＤ  ２００４  Ｉｎｔｅｒｎａｔｉｏｎａｌ  Ｓｙｍｐｏｓｉｕｍ、Ｄｉｇｅｓｔ  ｏｆ  Ｔｅｃｈｎｉｃａｌ  Ｐａｐｅｒｓ、ＸＸＸＶ、Ｂｏｏｋ  Ｉ、第１０６〜１０９頁（非特許文献１０）によって、近年のＥＣＢディスプレイの応答時間は既に著しく改良されてきたが、ビデオに対応できる応答時間を達成することは、特に中間調（灰色遮光）のスイッチングにおいて、依然として未だに満足いくほどには解決されていない問題である。
【００１９】
ＡＳＶディスプレイなどのＥＣＢディスプレイは負の誘電異方性（Δε）を有する液晶媒体を使用する一方で、ＴＮおよび今日までの全ての従来のＩＰＳディスプレイは正の誘電異方性を有する液晶媒体を使用する。しかしながら、現在のところ、誘電的に負の液晶媒体を用いるＩＰＳおよびＦＦＳディスプレイに対する需要が増加している。
【００２０】
このタイプの液晶ディスプレイにおいて、液晶は電圧を印加すると光学的特性が可逆的に変化する誘電体として使用される。
【００２１】
一般にディスプレイ中において、即ち、これらの既述の効果によるディスプレイ中においても、動作電圧は可能な限り低くなければならないため、全てが同一の符号の誘電異方性を有し可能な限り高い値の誘電異方性を有する液晶化合物から一般に主に成る液晶媒体が使用される。一般に、相対的に最も少量の中性化合物が用いられ、媒体と反対の符号の誘電異方性を有する化合物は可能な限り用いない。よって、例えばＥＣＢまたはＵＢ−ＦＦＳディスプレイ向けの負の誘電異方性の液晶媒体の場合、負の誘電異方性を有する化合物が主に用いられる。用いられる個々の液晶媒体は、一般に、負の誘電異方性を有する液晶化合物より主に、および更に通常、実質的に成る。
【００２２】
本願によって使用される媒体において、一般に液晶ディスプレイは可能な限り低いアドレス電圧を有するように意図されるため、著しい量の誘電的に正の液晶化合物と、一般に非常に少量のみの誘電的に負の化合物とが典型的には用いられ、または更に誘電的に負の化合物は一切用いない。同時に、場合によっては、少量の誘電的に中性の化合物を有益に使用できる。
【００２３】
米国特許出願公開第２０１３／０２０７０３８号公報（特許文献１）にはＨＢ−ＦＦＳディスプレイ用の液晶媒体が開示されており、誘電的に負の液晶を追加的に取込むことで正の誘電異方性を有する液晶を使用するＦＦＳディスプレイの性能を改良することが提案されている。しかしながら、この方法では、追加された化合物が得られる媒体の全体としての誘電異方性の値を負とする寄与を埋め合わす必要が生じる。このためには誘電的に正の材料の濃度を増加する必要があるが、これでは混合物中の希釈剤としての誘電的に中性の化合物を使用できる量が少なくなってしまうか、または別法として、より強力な正の誘電異方性の化合物を使用しなければならない。これらの方法はいずれも、ディスプレイ中の液晶の応答時間が長くなるという重大な欠点を有する。
【００２４】
ＩＰＳおよびＦＦＳディスプレイ用の正の誘電異方性を有する液晶媒体は、既に開示されてきた。以下に例を幾つか与える。
【００２５】
０．７までの誘電比（ε⊥／Δε）を有する正の誘電異方性の液晶媒体が、中国特許出願公開第１０４２３２１０５号公報（特許文献２）に開示されている。
【００２６】
かなり高い値のε‖を有するが、誘電比（ε⊥／Δε）は約０．５のみである正の誘電異方性の液晶媒体が、国際特許出願公開第２０１４／１９２３９０号公報（特許文献３）に開示されている。
【００２７】
正の誘電異方性の液晶媒体が国際特許出願公開第２０１５／００７１３１号公報（特許文献４）に開示されており、それらの幾つかは約０．７および僅かに高い０．８８までの誘電比（ε⊥／Δε）を有する。
【００２８】
明らかに、ディスプレイの意図される用途にとって、液晶混合物のネマチック相範囲は十分広くなければならない。
【００２９】
また、ディスプレイ中の液晶媒体の応答時間は改良、即ち、短縮されなければならない。このことは、テレビおよびマルチメディアの用途向けのディスプレイにおいて、特に重要である。応答時間を改良するために、液晶媒体の回転粘度（γ１）を最適化すること、即ち、可能な限り低い回転粘度を有する媒体を達成することが過去に繰り返し提案されてきた。しかしながら、ここで達成された結果は多くに用途にとっては不適切で、従って、更なる最適化手法を見出すことが望まれていると見受けられる。
【００３０】
外部からの負荷、特にＵＶ曝露および熱に対する媒体の適切な安定性が、非常に特に重要である。例えば、携帯電話など特に携帯機器中のディスプレイ用途の場合、このことは極めて重要なことがある。
【００３１】
ＭＬＣディスプレイの比較的劣った透過性および比較的長い応答時間に加え、これまでに開示されたＭＬＣディスプレイは更なる不具合を有する。例えば、ＭＬＣディスプレイの比較的低いコントラスト、比較的高い視野角依存性、およびこれらのディスプレイ中で中間調（灰色遮光）を再生することが特に斜めの視野角から見る時に困難なこと、ならびにＭＬＣディスプレイの不適切なＶＨＲおよび不適切な寿命である。ＭＬＣディスプレイのエネルギー効率を改良し、個々のＭＬＣディスプレイの高速移動画像に対応する能力を改良するには、ディスプレイの透過性および応答時間の望ましい改良が必要である。
【００３２】
よって、非常に高い比抵抗を有すると同時に、広い動作温度範囲、短い応答時間および低い閾電圧を有しており、これらのおかげで各種の中間調（灰色遮光）を生じさせることができ、特に、良好および安定なＶＨＲを有するＭＬＣディスプレイが引き続き強く要求されている。
【先行技術文献】
【特許文献】
【００３３】
【特許文献１】米国特許出願公開第２０１３／０２０７０３８号公報
【特許文献２】中国特許出願公開第１０４２３２１０５号公報
【特許文献３】国際特許出願公開第２０１４／１９２３９０号公報
【特許文献４】国際特許出願公開第２０１５／００７１３１号公報
【非特許文献】
【００３４】
【非特許文献１】ＴＯＧＡＳＨＩ、Ｓ．、ＳＥＫＩＧＵＣＨＩ、Ｋ．、ＴＡＮＡＢＥ，Ｈ．、ＹＡＭＡＭＯＴＯ、Ｅ．、ＳＯＲＩＭＡＣＨＩ、Ｋ．、ＴＡＪＩＭＡ、Ｅ．、ＷＡＴＡＮＡＢＥ、Ｈ．、ＳＨＩＭＩＺＵ、Ｈ．、Ｐｒｏｃ．Ｅｕｒｏｄｉｓｐｌａｙ、第８４巻、１９８４年９月、Ａ２１０〜２８８、「Ｍａｔｒｉｘ  ＬＣＤ  Ｃｏｎｔｒｏｌｌｅｄ  ｂｙ  Ｄｏｕｂｌｅ  Ｓｔａｇｅ  Ｄｉｏｄｅ  Ｒｉｎｇｓ」、第１４１ｆｆ頁、パリ
【非特許文献２】ＳＴＲＯＭＥＲ、Ｍ．、Ｐｒｏｃ．Ｅｕｒｏｄｉｓｐｌａｙ、第８４巻、１９８４年９月、「Ｄｅｓｉｇｎ  ｏｆ  Ｔｈｉｎ  Ｆｉｌｍ  Ｔｒａｎｓｉｓｔｏｒｓ  ｆｏｒ  Ｍａｔｒｉｘ  Ａｄｄｒｅｓｓｉｎｇ  ｏｆ  Ｔｅｌｅｖｉｓｉｏｎ  Ｌｉｑｕｉｄ  Ｃｒｙｓｔａｌ  Ｄｉｓｐｌａｙｓ」、第１４５ｆｆ頁、パリ
【非特許文献３】Ｙｅｏ、Ｓ．Ｄ．、論文１５．３：「Ａｎ  ＬＣ  Ｄｉｓｐｌａｙ  ｆｏｒ  ｔｈｅ  ＴＶ  Ａｐｐｌｉｃａｔｉｏｎ」ＳＩＤ  ２００４  Ｉｎｔｅｒｎａｔｉｏｎａｌ  Ｓｙｍｐｏｓｉｕｍ、Ｄｉｇｅｓｔ  ｏｆ  Ｔｅｃｈｎｉｃａｌ  Ｐａｐｅｒｓ、ＸＸＸＶ、Ｂｏｏｋ  ＩＩ、第７５８および７５９頁
【非特許文献４】Ｙｏｓｈｉｄｅ、Ｈ．ら、論文３．１：「ＭＶＡ  ＬＣＤ  ｆｏｒ  Ｎｏｔｅｂｏｏｋ  ｏｒ  Ｍｏｂｉｌｅ  ＰＣｓ（以下省略）」ＳＩＤ  ２００４  Ｉｎｔｅｒｎａｔｉｏｎａｌ  Ｓｙｍｐｏｓｉｕｍ、Ｄｉｇｅｓｔ  ｏｆ  Ｔｅｃｈｎｉｃａｌ  Ｐａｐｅｒｓ、ＸＸＸＶ、Ｂｏｏｋ  Ｉ、第６〜９頁
【非特許文献５】Ｌｉｕ、Ｃ．Ｔ．ら、論文１５．１：「Ａ  ４６−ｉｎｃｈ  ＴＦＴ−ＬＣＤ  ＨＤＴＶ  Ｔｅｃｈｎｏｌｏｇｙ（以下省略）」、ＳＩＤ  ２００４  Ｉｎｔｅｒｎａｔｉｏｎａｌ  Ｓｙｍｐｏｓｉｕｍ、Ｄｉｇｅｓｔ  ｏｆ  Ｔｅｃｈｎｉｃａｌ  Ｐａｐｅｒｓ、ＸＸＸＶ、Ｂｏｏｋ  ＩＩ、第７５０〜７５３頁
【非特許文献６】Ｋｉｍ、Ｓａｎｇ  Ｓｏｏ、論文１５．４：「Ｓｕｐｅｒ  ＰＶＡ  Ｓｅｔｓ  Ｎｅｗ  Ｓｔａｔｅ−ｏｆ−ｔｈｅ−Ａｒｔ  ｆｏｒ  ＬＣＤ−ＴＶ」、ＳＩＤ  ２００４  Ｉｎｔｅｒｎａｔｉｏｎａｌ  Ｓｙｍｐｏｓｉｕｍ、Ｄｉｇｅｓｔ  ｏｆ  Ｔｅｃｈｎｉｃａｌ  Ｐａｐｅｒｓ、ＸＸＸＶ、Ｂｏｏｋ  ＩＩ、第７６０〜７６３頁
【非特許文献７】Ｓｈｉｇｅｔａ、ＭｉｔｚｕｈｉｒｏおよびＦｕｋｕｏｋａ、Ｈｉｒｏｆｕｍｉ、論文１５．２：「Ｄｅｖｅｌｏｐｍｅｎｔ  ｏｆ  Ｈｉｇｈ  Ｑｕａｌｉｔｙ  ＬＣＤＴＶ」、ＳＩＤ  ２００４  Ｉｎｔｅｒｎａｔｉｏｎａｌ  Ｓｙｍｐｏｓｉｕｍ、Ｄｉｇｅｓｔ  ｏｆ  Ｔｅｃｈｎｉｃａｌ  Ｐａｐｅｒｓ、ＸＸＸＶ、Ｂｏｏｋ  ＩＩ、第７５４〜７５７頁
【非特許文献８】２００４年６月、ＳｏｕｋにおけるＳＩＤセミナー、セミナーＭ−６：「Ｒｅｃｅｎｔ  Ａｄｖａｎｃｅｓ  ｉｎ  ＬＣＤ  Ｔｅｃｈｎｏｌｏｇｙ」、セミナー講義ノート、Ｍ−６／１〜Ｍ−６／２６
【非特許文献９】Ｍｉｌｌｅｒ、Ｉａｎ、ＳＩＤセミナー  ２００４、セミナーＭ−７：「ＬＣＤ−Ｔｅｌｅｖｉｓｉｏｎ」、セミナー講義ノート、Ｍ−７／１〜Ｍ−７／３２
【非特許文献１０】Ｋｉｍ、Ｈｙｅｏｎ  Ｋｙｅｏｎｇら、論文９．１：「Ａ５７−ｉｎ．Ｗｉｄｅ  ＵＸＧＡ  ＴＦＴ−ＬＣＤ  ｆｏｒ  ＨＤＴＶ  Ａｐｐｌｉｃａｔｉｏｎ」、ＳＩＤ  ２００４  Ｉｎｔｅｒｎａｔｉｏｎａｌ  Ｓｙｍｐｏｓｉｕｍ、Ｄｉｇｅｓｔ  ｏｆ  Ｔｅｃｈｎｉｃａｌ  Ｐａｐｅｒｓ、ＸＸＸＶ、Ｂｏｏｋ  Ｉ、第１０６〜１０９頁
【発明の概要】
【発明が解決しようとする課題】
【００３５】
本発明は、モニターおよびテレビ用途のみならず、例えば電話およびナビゲーション・システムなどの携帯用途向けで、ＥＣＢ、ＩＰＳまたはＦＦＳ効果に基づき、上で示した不具合を有していないか軽減されており、同時に非常に高い比抵抗値を有しているＭＬＣディスプレイを提供することを目的とする。
【課題を解決するための手段】
【００３６】
驚くべきことに、下記のネマチック液晶混合物のこれらのディスプレイ素子中で使用することにより、特にＩＰＳおよびＦＦＳディスプレイにおいて、短い応答時間と共に低い閾電圧、十分に広いネマチック相、比較的低く好ましい値の複屈折（Δｎ）を有し、同時に、高い透過性、熱およびＵＶ曝露による分解に対する良好な安定性、安定で高いＶＨＲを有する液晶ディスプレイを達成可能なことが見出された。
【００３７】
このネマチック液晶混合物は少なくとも１種類の式Ｉの化合物を含み、好ましくは２種類以上の式Ｉの化合物（式Ｉの化合物は、好ましくは、サブ式Ｉ−１、Ｉ−２、Ｉ−３およびＩ−４、特に好ましくは、サブ式Ｉ−２および／またはＩ−３および／またはＩ−４、より好ましくはＩ−２および／またはＩ−４の化合物から成る群より選択される。）と、
好ましくは追加的に、式ＩＩおよびＩＩＩの化合物から成る群より選択される少なくとも１種類の化合物、好ましくは２種類以上の化合物（式ＩＩの化合物は、好ましくは、ＩＩ−１および／またはＩＩ−２である。）と、および／または
式ＩＶおよび／またはＶの化合物から成る群より選択される少なくとも１種類の化合物、好ましくは２種類以上の化合物と、および
好ましくは、式ＶＩＩ〜ＩＸの化合物から成る群より選択される少なくとも１種類以上の化合物と
を含む（式は、全て、以降で定義する）。
【００３８】
このタイプの媒体は、特に、ＩＰＳまたはＦＦＳディスプレイ用でアクティブ・マトリクス・アドレスを有する電気光学的ディスプレイ向けに使用できる。
【００３９】
よって、本発明は、以下のいずれかを有する１種類以上の化合物を含む極性化合物の混合物による液晶媒体に関する：
・ダイレクターに直交する２以上〜８以下の範囲の誘電定数（ε⊥）、および誘電異方性に対するダイレクターに直交する誘電定数の１．０以上の誘電比（ε⊥／Δε）、または
・ダイレクターに直交する８以上で、好ましくは２６以下の誘電定数（ε⊥）、および好ましくは追加的に、誘電異方性に対するダイレクターに直交する誘電定数の１．０以上の誘電比（ε⊥／Δε）。
【００４０】
誘電異方性に対するダイレクターに直交する誘電定数の比（ε⊥／Δε）が１．０以上であることは、ダイレクターに直交する誘電定数（ε⊥）に対するダイレクターに平行な誘電定数（ε‖）の比、即ち、（ε‖／ε⊥）の比が２．０以下であることに対応する。
【００４１】
本発明による媒体は、好ましくは追加的に、
式ＩＩおよびＩＩＩの化合物から成る群より選択される１種類以上の化合物、好ましくは、式ＩＩの１種類以上の化合物と、
より好ましくは追加して、式ＩＩＩの１種類以上の化合物と、
最も好ましくは追加して、式ＩＶおよびＶの化合物から成る群より選択される１種類以上の化合物と、
再び好ましくは、式ＶＩ〜ＩＸの化合物から成る群より選択される１種類の化合物と
を含む（式は、全て、以降で定義する）。
【００４２】
本発明による混合物は、７０℃以上の透明点で非常に広いネマチック相範囲、非常に好ましい値の容量閾値、比較的高い値の保持率と、同時に、−２０℃および−３０℃における良好な低温安定性ならびに非常に低い回転粘度とを示す。本発明による混合物は、更に、透明点および回転粘度の良好な比ならびに比較的高い正の誘電異方性で区別される。
【００４３】
ここで、驚くべきことに、特定の選択された液晶媒体を使用することで、正の誘電異方性の液晶を使用するＦＦＳタイプのＬＣを実現できることが見出された。これらの媒体は、物理的特性の特定の組合せを特徴とする。これらの中で最も決定的なものは媒体の誘電的特性であり、ここでは、平均誘電定数（εａｖ．）が高く、液晶分子のダイレクターに直交する誘電定数（ε⊥）が高く、誘電異方性（Δε）の値が高く、および特に、誘電異方性（Δε）の値に対するダイレクターに直交する誘電定数の値の比（ε⊥／Δε）が比較的高いことである。
【００４４】
一方好ましくは、本発明による液晶媒体は、０．５以上、好ましくは１．０以上、より好ましくは１．５以上の値の誘電異方性を有する。一方、本発明による液晶媒体は、好ましくは、２６以下の誘電異方性を有する。
【００４５】
一方好ましくは、本発明による液晶媒体は、ダイレクターに直交する誘電定数として、２以上、より好ましくは８以上で、一方好ましくは、２０以下の値を有する。
【００４６】
本発明による液晶媒体は、好ましくは１．５以上〜２０．０以下の範囲内、より好ましくは３．０以上〜８．０以下の範囲内、最も好ましくは４．０以上〜７．０以下の範囲内の正の誘電異方性を好ましくは有する。
【００４７】
本発明による液晶媒体は、液晶分子のダイレクターに直交する誘電定数（ε⊥）として、好ましくは５．０以上、より好ましくは６．０以上、より好ましくは７．０以上、より好ましくは８．０以上、より好ましくは９．０以上、最も好ましくは１０．０以上の値を有する。
【００４８】
本発明による液晶媒体は、好ましくは１．０以上、より好ましくは１．５以上、最も好ましくは２．０以上の誘電比（ε⊥／Δε）を有する。
【発明を実施するための形態】
【００４９】
本発明の好ましい実施形態において好ましくは、液晶媒体は以下の成分を含む。
【００５０】
ａ）ダイレクターに直交する高い誘電定数およびダイレクターに平行な高い誘電定数の両者を有し、好ましくは式Ｉの化合物から成る群より選択される１種類以上の化合物を、好ましくは１％〜６０％の範囲内、より好ましくは５％〜４０％の範囲内、特に好ましくは８％〜３５％の範囲内の濃度で含む。
【００５１】
【化１】
2016199753.tif 000002
式中、
【００５２】
【化２】
2016199753.tif 000003
【００５３】
【化３】
2016199753.tif 000004
ｎは、０または１を表し、
Ｒ１１およびＲ１２は、それぞれ互いに独立に、好ましくは１〜７個のＣ原子を有するアルキル、アルコキシ、フッ素化アルキルもしくはフッ素化アルコキシ、または２〜７個のＣ原子を有するアルケニル、アルケニルオキシ、アルコキシアルキルもしくはフッ素化アルケニルで、好ましくは、アルキル、アルコキシ、アルケニルまたはアルケニルオキシ、最も好ましくは、アルキル、アルコキシまたはアルケニルオキシを表し、あるいは、Ｒ１１はＲ１を表し、Ｒ１２はＸ１を表し、
Ｒ１は、好ましくは１〜７個のＣ原子を有するアルキル、アルコキシ、フッ素化アルキルもしくはフッ素化アルコキシ、または２〜７個のＣ原子を有するアルケニル、アルケニルオキシ、アルコキシアルキルもしくはフッ素化アルケニルで、好ましくは、アルキルまたはアルケニルを表し、
Ｘ１は、Ｆ、Ｃｌ、好ましくは１〜４個のＣ原子を有するフッ素化アルキル、フッ素化アルケニル、フッ素化アルコキシまたはフッ素化アルケニルオキシで、好ましくは、Ｆ、Ｃｌ、ＣＦ３またはＯＣＦ３、特に、式Ｉ−１およびＩ−２では好ましくはＦ、式Ｉ−４では好ましくはＯＣＦ３を表す。
【００５４】
ｂ）式ＩＩおよびＩＩＩの化合物から成る群より選択される１種類以上の誘電的に正の化合物で、それぞれ好ましくは、３より大きい誘電異方性を有する化合物を含む。
【００５５】
【化４】
2016199753.tif 000005
式中、
Ｒ２は、１〜７個のＣ原子を有するアルキル、アルコキシ、フッ素化アルキルもしくはフッ素化アルコキシ、または２〜７個のＣ原子を有するアルケニル、アルケニルオキシ、アルコキシアルキルもしくはフッ素化アルケニルで、好ましくは、アルキルまたはアルケニルを表し、
【００５６】
【化５】
2016199753.tif 000006
【００５７】
【化６】
2016199753.tif 000007
Ｌ２１およびＬ２２は、それぞれ互いに独立に、ＨまたはＦを表し、好ましくは、Ｌ２１はＦを表し、
Ｘ２は、ハロゲン、１〜３個のＣ原子を有するハロゲン化されたアルキルもしくはアルコキシ、または２個または３個のＣ原子を有するハロゲン化されたアルケニルまたはアルケニルオキシで、好ましくは、Ｆ、Ｃｌ、−ＯＣＦ３、−Ｏ−ＣＨ２ＣＦ３、−Ｏ−ＣＨ＝ＣＨ２、−Ｏ−ＣＨ＝ＣＦ２または−ＣＦ３、非常に好ましくは、Ｆ、Ｃｌ、−Ｏ−ＣＨ＝ＣＦ２または−ＯＣＦ３を表し、および
ｍは、０、１または３で、好ましくは１または２、特に好ましくは１を表す。
【００５８】
Ｒ３は、１〜７個のＣ原子を有するアルキル、アルコキシ、フッ素化アルキルもしくはフッ素化アルコキシ、または２〜７個のＣ原子を有するアルケニル、アルケニルオキシ、アルコキシアルキルもしくはフッ素化アルケニルで、好ましくは、アルキルまたはアルケニルを表し、
【００５９】
【化７】
2016199753.tif 000008
【００６０】
【化８】
2016199753.tif 000009
Ｌ３１およびＬ３２は、それぞれ互いに独立に、ＨまたはＦを表し、好ましくは、Ｌ３１はＦを表し、
Ｘ３は、ハロゲン、１〜３個のＣ原子を有するハロゲン化されたアルキルもしくはアルコキシ、または２個または３個のＣ原子を有するハロゲン化されたアルケニルまたはアルケニルオキシで、好ましくは、Ｆ、Ｃｌ、−ＯＣＦ３、−ＯＣＨＦ２、−Ｏ−ＣＨ２ＣＦ３、−Ｏ−ＣＨ＝ＣＦ２、−Ｏ−ＣＨ＝ＣＨ２または−ＣＦ３、非常に好ましくは、Ｆ、Ｃｌ、−Ｏ−ＣＨ＝ＣＦ２、−ＯＣＨＦ２または−ＯＣＦ３を表し、
Ｚ３は、−ＣＨ２ＣＨ２−、−ＣＦ２ＣＦ２−、−ＣＯＯ−、トランス−ＣＨ＝ＣＨ−、トランス−ＣＦ＝ＣＦ−、−ＣＨ２Ｏ−または単結合で、好ましくは、−ＣＨ２ＣＨ２−、−ＣＯＯ−、トランス−ＣＨ＝ＣＨ−または単結合、非常に好ましくは、−ＣＯＯ−、トランス−ＣＨ＝ＣＨ−または単結合を表し、および
ｎは、０、１、２または３で、好ましくは、１、２または３、特に好ましくは１を表す。
【００６１】
ｃ）式ＩＶおよびＶの化合物から成る群より選択される１種類以上に誘電的に中性の化合物を含んでよい。
【００６２】
【化９】
2016199753.tif 000010
式中、
Ｒ４１およびＲ４２は、互いに独立に、式ＩＩにおいてＲ２に対して上で示される意味を有し、好ましくは、Ｒ４１がアルキルを表し、Ｒ４２がアルキルもしくはアルコキシを表すか、またはＲ４１がアルケニルを表し、Ｒ４２がアルキルを表し、
【００６３】
【化１０】
2016199753.tif 000011
【００６４】
【化１１】
2016199753.tif 000012
Ｚ４１およびＺ４２は、互いに独立に、およびＺ４１が２回出現する場合、これらも互いに独立に、−ＣＨ２ＣＨ２−、−ＣＯＯ−、トランス−ＣＨ＝ＣＨ−、トランス−ＣＦ＝ＣＦ−、−ＣＨ２Ｏ−、−ＣＦ２Ｏ−、−Ｃ≡Ｃ−または単結合を表し、好ましくは、それらの１つ以上は単結合を表し、および
ｐは、０、１または２で、好ましくは０または１を表す。
【００６５】
Ｒ５１およびＲ５２は、互いに独立に、Ｒ２１およびＲ２２に与えられる意味の１つを有し、好ましくは、
１〜７個のＣ原子を有するアルキル、好ましくはｎ−アルキル、特に好ましくは１〜５個のＣ原子を有するｎ−アルキル、または
１〜７個のＣ原子を有するアルコキシ、好ましくはｎ−アルコキシ、特に好ましくは２〜５個のＣ原子を有するｎ−アルコキシ、または
２〜７個のＣ原子を有し、好ましくは２〜４個のＣ原子を有するアルコキシアルキル、アルケニルもしくはアルケニルオキシ、好ましくはアルケニルオキシを表し、
【００６６】
【化１２】
2016199753.tif 000013
【００６７】
【化１３】
2016199753.tif 000014
【００６８】
【化１４】
2016199753.tif 000015
【００６９】
【化１５】
2016199753.tif 000016
Ｚ５１〜Ｚ５３は、それぞれ互いに独立に、−ＣＨ２−ＣＨ２−、−ＣＨ２−Ｏ−、−ＣＨ＝ＣＨ−、−Ｃ≡Ｃ−、−ＣＯＯ−または単結合で、好ましくは、−ＣＨ２−ＣＨ２−、−ＣＨ２−Ｏ−または単結合、特に好ましくは単結合を表し、
ｉおよびｊは、それぞれ互いに独立に、０または１を表し、および
（ｉ＋ｊ）は、好ましくは、０、１または２、より好ましくは０または１、最も好ましくは１を表す。
【００７０】
ｄ）以上の化合物に代えるか追加して、式ＶＩ〜ＩＸの化合物から成る群より選択される１種類以上に誘電的に負の化合物も含んでよい。
【００７１】
【化１６】
2016199753.tif 000017
式中、
Ｒ６１は、
１〜７個のＣ原子を有する無置換のアルキル基で、好ましくは直鎖状のアルキル基、より好ましくはｎ−アルキル基、最も好ましくはプロピルまたはペンチル、
２〜７個のＣ原子を有する無置換のアルケニル基で、好ましくは直鎖状のアルケニル基、特に好ましくは２〜５個のＣ原子を有するもの、
１〜６個のＣ原子を有する無置換のアルコキシ基、または
２〜６個のＣ原子を有する無置換のアルケニルオキシ基を表し、
Ｒ６２は、１〜７個のＣ原子を有する無置換のアルキル基、１〜６個のＣ原子を有する無置換のアルコキシ基または２〜６個のＣ原子を有する無置換のアルケニルオキシ基を表し、および
ｌは、０または１を表す。
【００７２】
Ｒ７１は、
１〜７個のＣ原子を有する無置換のアルキル基で、好ましくは直鎖状のアルキル基、より好ましくはｎ−アルキル基、最も好ましくはプロピルもしくはペンチル、または
２〜７個のＣ原子を有する無置換のアルケニル基で、好ましくは直鎖状のアルケニル基、特に好ましくは２〜５個のＣ原子を有するものを表し、
Ｒ７２は、１〜７個のＣ原子を有し、好ましくは２〜５個のＣ原子を有する無置換のアルキル基、１〜６個のＣ原子を有し、好ましくは、１個、２個、３個もしくは４個のＣ原子を有する無置換のアルコキシ基、または２〜６個のＣ原子を有し、好ましくは、２個、３個もしくは４個のＣ原子を有する無置換のアルケニルオキシ基を表し、および
【００７３】
【化１７】
2016199753.tif 000018
Ｒ８１は、
１〜７個のＣ原子を有する無置換のアルキル基で、好ましくは直鎖状のアルキル基、より好ましくはｎ−アルキル基、最も好ましくはプロピルもしくはペンチル、または
２〜７個のＣ原子を有する無置換のアルケニル基で、好ましくは直鎖状のアルケニル基、特に好ましくは２〜５個のＣ原子を有するものを表し、
Ｒ８２は、１〜７個のＣ原子を有し、好ましくは２〜５個のＣ原子を有する無置換のアルキル基、１〜６個のＣ原子を有し、好ましくは、１個、２個、３個もしくは４個のＣ原子を有する無置換のアルコキシ基、または２〜６個のＣ原子を有し、好ましくは、２個、３個もしくは４個のＣ原子を有する無置換のアルケニルオキシ基を表し、
【００７４】
【化１８】
2016199753.tif 000019
Ｚ８は、−（Ｃ＝Ｏ）−Ｏ−、−ＣＨ２−Ｏ−、−ＣＦ２−Ｏ−または−ＣＨ２−ＣＨ２−、好ましくは、−（Ｃ＝Ｏ）−Ｏ−または−ＣＨ２−Ｏ−を表し、および
ｏは、０または１を表す。
【００７５】
Ｒ９１およびＲ９２は、互いに独立に、上でＲ７２に与えられる意味を有し、
Ｒ９１は、好ましくは、２〜５個のＣ原子を有し、このましくは３〜５個のＣ原子を有するアルキル基を表し、
Ｒ９２は、好ましくは、２〜５個のＣ原子を有するアルキルもしくはアルコキシ基で、より好ましくは２〜４個のＣ原子を有するアルコキシ基、または２〜４個のＣ原子を有するアルケニルオキシ基を表し、
【００７６】
【化１９】
2016199753.tif 000020
ｐおよびｑは、それぞれ互いに独立に、０または１を表し、および
（ｐ＋ｑ）は、好ましくは、０または１を表し、あるいは
【００７７】
【化２０】
2016199753.tif 000021
好ましくは、ｐ＝ｑ＝１である。
【００７８】
本願による液晶媒体は、好ましくは、ネマチック相を有する。
【００７９】
好ましくは、式Ｉの化合物は、式Ｉ−１〜Ｉ−４の化合物から成る群より選択される。
【００８０】
【化２１】
2016199753.tif 000022
式中、
Ｒ１１およびＲ１２は、それぞれ互いに独立に、好ましくは１〜７個のＣ原子を有するアルキル、アルコキシ、フッ素化アルキルもしくはフッ素化アルコキシ、または２〜７個のＣ原子を有するアルケニル、アルケニルオキシ、アルコキシアルキルもしくはフッ素化アルケニルで、好ましくは、アルキル、アルコキシ、アルケニルもしくはアルケニルオキシ、最も好ましくはアルコキシもしくはアルケニルオキシを表し、
Ｒ１は、好ましくは１〜７個のＣ原子を有するアルキル、アルコキシ、フッ素化アルキルもしくはフッ素化アルコキシ、または２〜７個のＣ原子を有するアルケニル、アルケニルオキシ、アルコキシアルキルもしくはフッ素化アルケニルで、好ましくは、アルキルまたはアルケニルを表し、および
Ｘ１は、Ｆ、Ｃｌ、ＣＮ、ＮＣＳ、好ましくは１〜４個のＣ原子を有するフッ素化アルキル、フッ素化アルケニル、フッ素化アルコキシまたはフッ素化アルケニルオキシで、好ましくは、Ｆ、Ｃｌ、ＣＦ３またはＯＣＦ３、特に、式Ｉ−１およびＩ−２では好ましくはＦ、式Ｉ−４では好ましくはＯＣＦ３を表す。
【００８１】
式Ｉ−３の化合物は国際特許出願公開第０２／０５５４６３号公報に従って調製し、２個のアルコキシ基を含有する式Ｉ−３の化合物（Ｒ１１がＲ１−Ｏで、Ｒ１２がＲ２−Ｏである。）は、好ましくは以下のスキーム（スキーム１）で、ジベンゾフラン基礎化合物より出発して調製する。
【００８２】
【化２２】
2016199753.tif 000023
【００８３】
【化２３】
2016199753.tif 000024
１個のアルコキシ基（Ｒ１−Ｏ）および１個のアルキル基（Ｒ２）を含有する式Ｉ−３の化合物（Ｒ１１がＲ１−Ｏで、Ｒ１２がＲ２である。）は、好ましくは以下のスキーム（スキーム２）で、ジベンゾフラン基礎化合物より出発して調製する。
【００８４】
【化２４】
2016199753.tif 000025
２個のアルキル基を含有する式Ｉ−３の化合物（Ｒ１１がＲ１で、Ｒ１２がＲ２である。）は、好ましくは以下のスキーム（スキーム３）で、ジベンゾフラン基礎化合物より出発して調製する。
【００８５】
【化２５】
2016199753.tif 000026
式Ｉ−４の化合物は、好ましくは、例えば以下のスキームで調製する。
【００８６】
【化２６】
2016199753.tif 000027
本発明は、更に、本発明による液晶混合物および液晶媒体をＩＰＳおよびＦＦＳディスプレイ中で使用すること、特に、応答時間および／または透過性を改良するために、液晶媒体を含有するＳＧ−ＦＦＳディスプレイ中で使用することに関する。
【００８７】
本発明は、更に、本発明による液晶媒体を含有する液晶ディスプレイ、特にＩＰＳまたはＦＦＳディスプレイ、特に好ましくはＦＦＳまたはＳＧ−ＦＦＳディスプレイに関する。
【００８８】
本発明は、更に、２枚の基板（ただし、少なくとも一方の基板は光に対して透明であり、少なくとも一方の基板は電極層を有する。）と、基板間に配置され、重合された成分および低分子量成分を含む液晶媒体層（ただし、重合された成分は、１種類以上の重合性化合物を液晶セルの基板間で液晶媒体中で、好ましくは電圧を印加しながら重合することで得ることができ、ただし、低分子量成分は、上および下に記載される通りの本発明による液晶混合物である。）とから成る液晶セルを含むＩＰＳまたはＦＦＳタイプの液晶ディスプレイに関する。
【００８９】
本発明によるディスプイは、好ましくは、アクティブ・マトリクス（Ａｃｔｉｖｅ  Ｍａｔｒｉｘ  ＬＣＤ、略して、ＡＭＤ）、好ましくは薄膜トランジスタ（Ｔｈｉｎ−Ｆｉｌｍ  Ｔｒａｎｓｉｓｔｏｒ：ＴＦＴ）でアドレスされる。しかしながら、本発明による液晶は、他の既知のアドレス方法を有するディスプレイでも有利な態様で使用できる。
【００９０】
本発明は、更に、式Ｉの１種類以上の化合物、好ましくは式Ｉ−１〜Ｉ−４の化合物から成る群より選択される１種類以上の化合物を、１種類以上の低分子量液晶化合物または液晶混合物と、および任意成分として、更なる液晶化合物および／または添加剤と混合することで、本発明による液晶媒体を調製する方法に関する。
【００９１】
上および下で、以下の意味を適用する。
【００９２】
他に明らかに示さない限り、用語「ＦＦＳ」は、ＦＦＳおよびＳＧ−ＦＦＳディスプレイを表すために使用する。
【００９３】
用語「メソゲン基」は当業者に既知で文献に記載されており、その引力および斥力的相互作用の異方性によって、低分子量または高分子物質中で液晶（ＬＣ：ｌｉｑｕｉｄ−ｃｒｙｓｔａｌｌｉｎｅ）相の発生に本質的に寄与する基を表す。メソゲン基を含有する化合物（メソゲン化合物）は、それ自身では必ずしもＬＣ相を有する必要はない。また、他の化合物と混合後および／または重合後のみに、メソゲン化合物が液晶相挙動を示すことも可能である。典型的なメソゲン基は、例えば、剛直な棒状または円盤状の形状のユニットである。メソゲンまたは液晶化合物に関して使用される用語および定義の概説は、Ｐｕｒｅ  Ａｐｐｌ．Ｃｈｅｍ．７３巻（５号）、８８８頁（２００１年）およびＣ．Ｔｓｃｈｉｅｒｓｋｅ、Ｇ．Ｐｅｌｚｌ、Ｓ．Ｄｉｅｌｅ、Ａｎｇｅｗ．Ｃｈｅｍ．２００４年、１１６巻、６３４０〜６３６８頁において与えられている。
【００９４】
用語「スペーサー基」または略して「スペーサー」は、上および下では「Ｓｐ」とも呼ばれ、当業者に既知で文献に記載されており、例えば、Ｐｕｒｅ  Ａｐｐｌ．Ｃｈｅｍ．、７３巻（５号）、８８８頁（２００１年）およびＣ．Ｔｓｃｈｉｅｒｓｋｅ、Ｇ．Ｐｅｌｚｌ、Ｓ．Ｄｉｅｌｅ、Ａｎｇｅｗ．Ｃｈｅｍ．２００４年、１１６巻、６３４０〜６３６８頁を参照。他に示さない限り、上および下で用語「スペーサー基」または「スペーサー」は、重合性メソゲン化合物中でメソゲン基および重合性基（１個または複数）を連結している屈曲性の基を表す。
【００９５】
本発明の目的において、用語「液晶媒体」は、液晶混合物および１種類以上の重合性化合物（例えば、反応性メソゲンなど）を含む媒体を表すことを意図する。用語「液晶混合物」（または「ホスト混合物」）は、非重合性の低分子量化合物、好ましくは、２種類以上の液晶化合物および任意に更なる添加剤（例えば、キラルドーパントまたは安定剤など）のみから成る液晶混合物を表すことを意図する。
【００９６】
特に室温でネマチック相を有する液晶混合物または液晶媒体が、特に好ましい。
【００９７】
本発明の好ましい実施形態において、液晶媒体は、式ＩＩ−１およびＩＩ−２の化合物から成る群より選択され、および／または式ＩＩＩ−１およびＩＩＩ−２の化合物から成る群より選択され、３より大きい誘電異方性を有する１種類以上の誘電的に正の化合物を含む。
【００９８】
【化２７】
2016199753.tif 000028
式中、パラメーターは式ＩＩにおいて上で示されるそれぞれの意味を有し、および
Ｌ２３およびＬ２４は、互いに独立に、ＨまたはＦを表し、好ましくは、Ｌ２３がＦを表し、および
【００９９】
【化２８】
2016199753.tif 000029
式ＩＩ−１およびＩＩ−２の場合、Ｘ２は、好ましくはＦまたはＯＣＦ３を表し、特に好ましくはＦであり、および
式ＩＩ−２の場合、
【０１００】
【化２９】
2016199753.tif 000030
【０１０１】
【化３０】
2016199753.tif 000031
式中、パラメーターは、式ＩＩＩにおいて与えられる意味を有する。
【０１０２】
本発明による媒体は、式ＩＩＩ−１および／またはＩＩＩ−２の化合物に代えてか加えて、式ＩＩＩ−３の１種類以上の化合物を含んでよい。
【０１０３】
【化３１】
2016199753.tif 000032
式中、パラメーターは上で示されるそれぞれの意味を有し、パラメーターＬ３１およびＬ３２は、互いにおよび他のパラメーターとは独立に、ＨまたはＦを表す。
【０１０４】
液晶媒体は、好ましくは、Ｌ２１およびＬ２２および／またはＬ２３およびＬ２４の両者がＦを表す式ＩＩ−１およびＩＩ−２の化合物から成る群より選択される化合物を含む。
【０１０５】
好ましい実施形態において、液晶媒体は、Ｌ２１、Ｌ２２、Ｌ２３およびＬ２４の全てがＦを表す式ＩＩ−１およびＩＩ−２の化合物から成る群より選択される化合物を含む。
【０１０６】
液晶媒体は、好ましくは、式ＩＩ−１の１種類以上の化合物を含む。式ＩＩ−１の化合物は、好ましくは式ＩＩ−１ａ〜ＩＩ−１ｅの化合物から成る群より選択され、好ましくは式ＩＩ−１ａおよび／またはＩＩ−１ｂおよび／またはＩＩ−１ｄの１種類以上の化合物であり、好ましくは式ＩＩ−１ａおよび／またはＩＩ−１ｄまたはＩＩ−１ｂおよび／またはＩＩ−１ｄ、最も好ましくは式ＩＩ−１ｄの化合物である。
【０１０７】
【化３２】
2016199753.tif 000033
式中、パラメーターは上で示されるそれぞれの意味を有し、および
Ｌ２５およびＬ２６は、互いにおよび他のパラメーターとは独立に、ＨまたはＦを表し、
好ましくは、
式ＩＩ−１ａおよびＩＩ−１ｂ中において、Ｌ２１およびＬ２２の両者がＦを表し、
式ＩＩ−１ｃおよびＩＩ−１ｄ中において、Ｌ２１およびＬ２２の両者がＦを表し、および／またはＬ２３およびＬ２４の両者がＦを表し、および
式ＩＩ−１ｅ中において、Ｌ２１、Ｌ２２およびＬ２５がＦを表す。
【０１０８】
液晶媒体は、好ましくは式ＩＩ−２ａ〜ＩＩ−２ｋの化合物から成る群より選択される式ＩＩ−２の１種類以上の化合物を好ましくは含み、好ましくは式ＩＩ−２ａおよび／またはＩＩ−２ｈおよび／またはＩＩ−２ｊの１種類以上の化合物を含む。
【０１０９】
【化３３】
2016199753.tif 000034
【０１１０】
【化３４】
2016199753.tif 000035
式中、パラメーターは上で示されるそれぞれの意味を有し、および
Ｌ２５〜Ｌ２８は、互いに独立に、ＨまたはＦを表し、好ましくは、Ｌ２７およびＬ２８の両者がＨを表し、特に好ましくは、Ｌ２６がＨを表す。
【０１１１】
液晶媒体は、好ましくは、Ｌ２１およびＬ２２の両者がＦを表し、および／またはＬ２３およびＬ２４の両者がＦを表す式ＩＩ−２ａ〜ＩＩ−２ｋの化合物から成る群より選択される化合物を含む。
【０１１２】
好ましい実施形態において、液晶媒体は、Ｌ２１、Ｌ２２、Ｌ２３およびＬ２４の全てがＦを表す式ＩＩ−２ａ〜ＩＩ−２ｋの化合物から成る群より選択される化合物を含む。
【０１１３】
式ＩＩ−２の特に好ましい化合物は以下の式の化合物で、特に好ましくは式ＩＩ−２ａ−１および／またはＩＩ−２ｈ−１および／またはＩＩ−２ｋ−２の化合物である。
【０１１４】
【化３５】
2016199753.tif 000036
【０１１５】
【化３６】
2016199753.tif 000037
式中、Ｒ２およびＸ２は上で示される意味を有し、およびＸ２は好ましくはＦを表す。
【０１１６】
液晶媒体は、好ましくは、式ＩＩＩ−１の１種類以上の化合物を含む。式ＩＩＩ−１の化合物は、好ましくは、式ＩＩＩ−１ａ〜ＩＩＩ−１ｊの化合物から成る群、好ましくは式ＩＩＩ−１ｃ、ＩＩＩ−１ｆ、ＩＩＩ−１ｇおよびＩＩＩ−１ｊの化合物から成る群より選択される。
【０１１７】
【化３７】
2016199753.tif 000038
【０１１８】
【化３８】
2016199753.tif 000039
式中、パラメーターは上で与えられる意味を有し、好ましくは式中、パラメーターは上で示されるそれぞれの意味を有し、
パラメーターＬ３３およびＬ３４は、互いにおよび他のパラメーターとは独立に、ＨまたはＦを表し、
パラメーターＬ３５およびＬ３６は、互いにおよび他のパラメーターとは独立に、ＨまたはＦを表す。
【０１１９】
液晶媒体は、好ましくは、式ＩＩＩ−１ｃの１種類以上の化合物を含み、該化合物は、好ましくは、式ＩＩＩ−１ｃ−１〜ＩＩＩ−１ｃ−５の化合物から成る群、好ましくは式ＩＩＩ−１ｃ−１および／またはＩＩＩ−１ｃ−２の化合物から成る群、最も好ましくは式ＩＩＩ−１ｃ−１の化合物から成る群より選択される。
【０１２０】
【化３９】
2016199753.tif 000040
式中、Ｒ３は、上で示される意味を有する。
【０１２１】
液晶媒体は、好ましくは、式ＩＩＩ−１ｆの１種類以上の化合物を含み、該化合物は、好ましくは、式ＩＩＩ−１ｆ−１〜ＩＩＩ−１ｆ−６の化合物から成る群、好ましくは式ＩＩＩ−１ｆ−１および／またはＩＩＩ−１ｆ−２および／またはＩＩＩ−１ｆ−３および／またはＩＩＩ−１ｆ−６の化合物から成る群、より好ましくは式ＩＩＩ−１ｆ−３および／またはＩＩＩ−１ｆ−６の化合物から成る群、より好ましくは式ＩＩＩ−１ｆ−６の化合物から成る群より選択される。
【０１２２】
【化４０】
2016199753.tif 000041
式中、Ｒ３は、上で示される意味を有する。
【０１２３】
液晶媒体は、好ましくは、式ＩＩＩ−１ｇの１種類以上の化合物を含み、該化合物は、好ましくは、式ＩＩＩ−１ｇ−１〜ＩＩＩ−１ｇ−５の化合物から成る群、好ましくは式ＩＩＩ−１ｇ−３の化合物から成る群より選択される。
【０１２４】
【化４１】
2016199753.tif 000042
式中、Ｒ３は、上で示される意味を有する。
【０１２５】
液晶媒体は、好ましくは、式ＩＩＩ−１ｈの１種類以上の化合物を含み、該化合物は、好ましくは、式ＩＩＩ−１ｈ−１〜ＩＩＩ−１ｈ−３の化合物から成る群、好ましくは式ＩＩＩ−１ｈ−３の化合物から成る群より選択される。
【０１２６】
【化４２】
2016199753.tif 000043
式中、パラメーターは上で与えられる意味を有し、Ｘ３は好ましくはＦを表す。
【０１２７】
液晶媒体は、好ましくは、式ＩＩＩ−１ｉの１種類以上の化合物を含み、該化合物は、好ましくは、式ＩＩＩ−１ｉ−１およびＩＩＩ−１ｉ−２の化合物から成る群、好ましくは式ＩＩＩ−１ｉ−２の化合物から成る群より選択される。
【０１２８】
【化４３】
2016199753.tif 000044
式中、パラメーターは上で与えられる意味を有し、Ｘ３は好ましくはＦを表す。
【０１２９】
液晶媒体は、好ましくは、式ＩＩＩ−１ｊの１種類以上の化合物を含み、該化合物は、好ましくは、式ＩＩＩ−１ｊ−１およびＩＩＩ−１ｊ−２の化合物から成る群、好ましくは式ＩＩＩ−１ｊ−１の化合物から成る群より選択される。
【０１３０】
【化４４】
2016199753.tif 000045
式中、パラメーターは上で与えられる意味を有する。
【０１３１】
液晶媒体は、好ましくは、式ＩＩＩ−２の１種類以上の化合物を含む。式ＩＩＩ−２の化合物は、好ましくは、式ＩＩＩ−２ａおよびＩＩＩ−２ｂの化合物から成る群より選択され、好ましくは式ＩＩＩ−２ｂの化合物である。
【０１３２】
【化４５】
2016199753.tif 000046
式中、パラメーターは上で示されるそれぞれの意味を有し、および
パラメーターＬ３１〜Ｌ３４は、互いにおよび他のパラメーターとは独立に、ＨまたはＦを表す。
【０１３３】
液晶媒体は、好ましくは、式ＩＩＩ−２ａの１種類以上の化合物を含み、該化合物は、好ましくは、式ＩＩＩ−２ａ−１〜ＩＩＩ−２ａ−６の化合物から成る群より選択される。
【０１３４】
【化４６】
2016199753.tif 000047
式中、Ｒ３は、上で示される意味を有する。
【０１３５】
液晶媒体は、好ましくは、式ＩＩＩ−２ｂの１種類以上の化合物を含み、該化合物は、好ましくは、式ＩＩＩ−２ｂ−１〜ＩＩＩ−２ｂ−４の化合物から成る群、好ましくは式ＩＩＩ−２ｂ−４の化合物から成る群より選択される。
【０１３６】
【化４７】
2016199753.tif 000048
式中、Ｒ３は、上で示される意味を有する。
【０１３７】
式ＩＩＩ−１および／またはＩＩＩ−２の化合物に代えるか加えて、本発明による媒体は、式ＩＩＩ−３の１種類以上の化合物を含んでもよい。
【０１３８】
【化４８】
2016199753.tif 000049
式中、パラメーターは、式ＩＩＩにおいて上で示されるそれぞれの意味を有する。
【０１３９】
これらの化合物は、好ましくは、式ＩＩＩ−３ａおよびＩＩＩ−３ｂの化合物から成る群より選択される。
【０１４０】
【化４９】
2016199753.tif 000050
式中、Ｒ３は、上で示される意味を有する。
【０１４１】
本発明による液晶媒体は、好ましくは、式ＶＩ、ＶＩＩ、ＶＩＩＩおよびＩＸの化合物から成る群より好ましくは選択され、−１．５〜３の範囲内の誘電異方性を有する誘電的に中性の１種類以上の化合物を含む。
【０１４２】
本願においては、全ての元素がそれらそれぞれの同位体を包含する。特に、化合物中の１個以上のＨをＤで置き換えてよく、これも実施形態によって特に好ましい。対応する化合物を対応して高度に重水素化することで、例えば、当該化合物の検出および認識が可能となる。これは、特に式Ｉの化合物の場合、場合により非常に有用である。
【０１４３】
本願において、
アルキルは、特に好ましくは、直鎖状のアルキル、特に、ＣＨ３−、Ｃ２Ｈ５−、ｎ−Ｃ３Ｈ７−、ｎ−Ｃ４Ｈ９−またはｎ−Ｃ５Ｈ１１−を表し、および
アルケニルは、特に好ましくは、ＣＨ２＝ＣＨ−、Ｅ−ＣＨ３−ＣＨ＝ＣＨ−、ＣＨ２＝ＣＨ−ＣＨ２−ＣＨ２−、Ｅ−ＣＨ３−ＣＨ＝ＣＨ−ＣＨ２−ＣＨ２−またはＥ−（ｎ−Ｃ３Ｈ７）−ＣＨ＝ＣＨ−を表す。
【０１４４】
本発明の好ましい実施形態において、本発明による媒体は、それぞれの場合に、式ＶＩ−１およびＶＩ−２の化合物から成る群より選択される式ＶＩの１種類以上の化合物、好ましくは、式ＶＩ−１それぞれの１種類以上の化合物および式ＶＩ−２それぞれの１種類以上の化合物を含む。
【０１４５】
【化５０】
2016199753.tif 000051
式中、パラメーターは、式ＶＩにおいて上で与えられるそれぞれの意味を有し、好ましくは、特に、
式ＶＩ−１において、
Ｒ６１およびＲ６２は、それぞれ互いに独立に、メトキシ、エトキシ、プロポキシ、ブトキシまたはペントキシ、好ましくは、エトキシ、ブトキシまたはペントキシ、より好ましくはエトキシまたはブトキシ、最も好ましくはブトキシを表し、
式ＶＩ−２において、
Ｒ６１は、好ましくは、ビニル基、１−Ｅ−プロペニル、ブタ−４−エン−１−イル、ペンタ−１−エン−１−イルまたはペンタ−３−エン−１−イルおよびｎ−プロピルまたはｎ−ペンチルを表し、および
Ｒ６２は、１〜７個のＣ原子、好ましくは２〜５個のＣ原子を有する無置換のアルキル基、好ましくは、１〜６個のＣ原子、特に好ましくは２〜４個のＣ原子を有する無置換のアルコキシ基、最も好ましくはエトキシ基を表す。
【０１４６】
本発明の好ましい実施形態において、本発明による媒体は、それぞれの場合に、式ＶＩＩ−１〜ＶＩＩ−３の化合物から成る群より選択される式ＶＩＩの１種類以上の化合物、好ましくは、式ＶＩＩ−１それぞれの１種類以上の化合物および式ＶＩＩ−２それぞれの１種類以上の化合物を含む。
【０１４７】
【化５１】
2016199753.tif 000052
式中、パラメーターは、式ＶＩＩにおいて上で与えられるそれぞれの意味を有し、好ましくは、
Ｒ７１は、ビニル基、１−Ｅ−プロペニル、ブタ−４−エン−１−イル、ペンタ−１−エン−１−イルまたはペンタ−３−エン−１−イル、ｎ−プロピルまたはｎ−ペンチルを表し、および
Ｒ７２は、１〜７個のＣ原子、好ましくは２〜５個のＣ原子を有する無置換のアルキル基、好ましくは、１〜６個のＣ原子、特に好ましくは２〜４個のＣ原子を有する無置換のアルコキシ基、最も好ましくはエトキシ基を表す。
【０１４８】
本発明の好ましい実施形態において、本発明による媒体は、それぞれの場合に、以下の式の化合物から成る群より選択される式ＶＩ−１の１種類以上の化合物を含む。
【０１４９】
【化５２】
2016199753.tif 000053
本発明の好ましい実施形態において、本発明による媒体は、それぞれの場合に、以下の式の化合物から成る群より選択される式ＶＩ−２の１種類以上の化合物を含む。
【０１５０】
【化５３】
2016199753.tif 000054
本発明の好ましい実施形態において、本発明による媒体は、それぞれの場合に、以下の式の化合物から成る群より選択される式ＶＩＩ−１の１種類以上の化合物を含む。
【０１５１】
【化５４】
2016199753.tif 000055
本発明の好ましい実施形態において、本発明による媒体は、それぞれの場合に、以下の式の化合物から成る群より選択される式ＶＩＩ−２の１種類以上の化合物を含む。
【０１５２】
【化５５】
2016199753.tif 000056
式Ｉまたはその好ましいサブ式の化合物に加えて、本発明による媒体は、好ましくは、式ＶＩおよびＶＩＩの化合物から成る群より選択される誘電的に負の１種類以上の化合物を、好ましくは、５％以上〜９０％以下、好ましくは１０％以上〜８０％以下、特に好ましくは２０％以上〜７０％以下の範囲内の総濃度で含む。
【０１５３】
本発明の好ましい実施形態において、本発明による媒体は、それぞれの場合に、式ＶＩＩＩ−１〜ＶＩＩＩ−３の化合物から成る群より選択される式ＶＩＩＩの１種類以上の化合物、好ましくは、式ＶＩＩＩ−１それぞれの１種類以上の化合物および／または式ＶＩＩＩ−３それぞれの１種類以上の化合物を含む。
【０１５４】
【化５６】
2016199753.tif 000057
式中、パラメーターは、式ＶＩＩＩにおいて上で与えられるそれぞれの意味を有し、好ましくは、
Ｒ８１は、ビニル基、１−Ｅ−プロペニル、ブタ−４−エン−１−イル、ペンタ−１−エン−１−イルまたはペンタ−３−エン−１−イル、エチル、ｎ−プロピルまたはｎ−ペンチルを表し、アルキル、好ましくは、エチル、ｎ−プロピルまたはｎ−ペンチルを表し、および
Ｒ８２は、１〜７個のＣ原子、好ましくは１〜５個のＣ原子を有する無置換のアルキル基、または１〜６個のＣ原子を有する無置換のアルコキシ基を表す。
【０１５５】
式ＶＩＩＩ−１およびＶＩＩＩ−２において、Ｒ８２は、好ましくは、２個または４個のＣ原子を有するアルコキシ、最も好ましくはエトキシを表し、
式ＶＩＩＩ−３において、Ｒ８２は、好ましくは、アルキル、好ましくはメチル、エチルまたはｎ−プロピル、最も好ましくはメチルを表す。
【０１５６】
更に好ましい実施形態において、媒体は、式ＩＶの１種類以上の化物を含む。
【０１５７】
【化５７】
2016199753.tif 000058
式中、
Ｒ４１は、１〜７個のＣ原子を有する無置換のアルキル基または２〜７個のＣ原子を有する無置換のアルケニル基を表し、好ましくはｎ−アルキル基、特に好ましくは２個、３個、４個または５個のＣ原子を有するｎ−アルキル基を表し、および
Ｒ４２は、１〜７個のＣ原子を有する無置換のアルキル基、２〜７個のＣ原子を有する無置換のアルケニル基または１〜６個のＣ原子を有する無置換のアルコキシ基を表し、両者は好ましくは２〜５個のＣ原子を有し、好ましくは２個、３個または４個のＣ原子を有する無置換のアルケニル基、より好ましくはビニル基または１−プロピル基、特にはビニル基を表す。
【０１５８】
特に好ましい実施形態において、媒体は、式ＩＶ−１〜ＩＶ−４の化合物から成る群より選択される式ＩＶの１種類以上の化合物、好ましく式ＩＶ−１の１種類以上の化合物を含む。
【０１５９】
【化５８】
2016199753.tif 000059
式中、
ａｌｋｙｌおよびａｌｋｙｌ’は、１〜７個のＣ原子を有し、好ましくは２〜５個のＣ原子を有するアルキル基を表し、
ａｌｋｅｎｙｌおよびａｌｋｅｎｙｌ’は、互いに独立に、２〜５個のＣ原子を有し、好ましくは２〜４個のＣ原子を有し、特に好ましくは２個のＣ原子を有するアルケニル基を表し、
ａｌｋｅｎｙｌ’は、好ましくは、２〜５個のＣ原子を有し、好ましくは２〜４個のＣ原子を有し、特に好ましくは２個または３個のＣ原子を有するアルケニル基を表し、および
ａｌｋｏｘｙは、１〜５個のＣ原子を有し、好ましくは２〜４個のＣ原子を有するアルコキシ基を表す。
【０１６０】
特に好ましい実施形態において、本発明による媒体は、式ＩＶ−１の１種類以上の化合物および／または式ＩＶ−２の１種類以上の化合物を含む。
【０１６１】
更に好ましい実施形態において、媒体は、式Ｖの１種類以上の化合物を含む。
【０１６２】
本発明による媒体は、好ましくは、以下に示す総濃度で以下の化合物を含む：
・式Ｉの化合物から成る群より選択される１種類以上の化合物を１〜６０重量％、および
・好ましくは式ＩＩ−１およびＩＩ−２の化合物から成る群より選択される式ＩＩの１種類以上の化合物を５〜６０重量％、および／または
・式ＩＩＩの１種類以上の化合物を５〜２５重量％、および／または
・式ＩＶの１種類以上の化合物を５〜４５重量％、および／または
・式Ｖの１種類以上の化合物を５〜２５重量％、および／または
・式ＶＩの１種類以上の化合物を５〜２５重量％、および／または
・式ＶＩＩの１種類以上の化合物を５〜２０重量％、および／または
・好ましくは式ＶＩＩＩ−１およびＶＩＩＩ−２の化合物から成る群より選択される式ＶＩＩＩの１種類以上の化合物を５〜３０重量％、および／または
・式ＩＸの１種類以上の化合物を０〜６０重量％、
ただし、媒体中に存在する式Ｉ〜ＩＸの全ての化合物の総含有量は、好ましくは９５重量％以上、より好ましくは１００重量％である。
【０１６３】
媒体における全ての化合物の総含有量が好ましくは９５重量％以上、より好ましくは１００重量％であるとの条件は、本願による媒体の全てに当てはまる。
【０１６４】
更に好ましい実施形態において、本発明による媒体は、式Ｉおよびそれの好ましいサブ式の化合物に加え、および式ＶＩおよび／またはＶＩＩおよび／またはＶＩＩＩおよび／またはＩＸの化合物に加え、好ましくは、式ＩＶおよびＶの化合物から成る群より選択される誘電的に中性の１種類以上の化合物を、好ましくは、５重量％以上〜９０重量％以下、好ましくは１０重量％以上〜８０重量％以下、特に好ましくは２０重量％以上〜７０重量％以下の範囲内の総濃度で含む。
【０１６５】
本発明による媒体は、特に好ましい実施形態において、
・式ＩＩの１種類以上の化合物を、５重量％以上〜５０重量％以下の範囲内、好ましくは１０重量％以上〜４０重量％以下の範囲内の総濃度で、および／または
・式ＶＩＩ−１の１種類以上の化合物を、５重量％以上〜３０重量％以下の範囲内の総濃度で、および／または
・式ＶＩＩ−２の１種類以上の化合物を、３重量％以上〜３０重量％以下の範囲内の総濃度で
を含む。
【０１６６】
好ましくは、本発明による媒体における式Ｉの化合物の濃度は、１重量％以上〜６０重量％以下、より好ましくは５重量％以上〜４０重量％以下、最も好ましくは８重量％以上〜３５重量％以下の範囲内である。
【０１６７】
本発明の好ましい実施形態において、媒体における式ＩＩの化合物の濃度は、３重量％以上〜６０重量％以下、より好ましくは５重量％以上〜５５重量％以下、より好ましくは１０重量％以上〜５０重量％以下、最も好ましくは１５重量％以上〜４５重量％以下の範囲内である。
【０１６８】
本発明の好ましい実施形態において、媒体における式ＶＩＩの化合物の濃度は、２重量％以上〜５０重量％以下、より好ましくは５重量％以上〜４０重量％以下、より好ましくは１０重量％以上〜３５重量％以下、最も好ましくは１５重量％以上〜３０重量％以下の範囲内である。
【０１６９】
本発明の好ましい実施形態において、媒体における式ＶＩＩ−１の化合物の濃度は、１重量％以上〜４０重量％以下、より好ましくは２重量％以上〜３５重量％以下、あるいは１５重量％以上〜２５重量％以下の範囲内である。
【０１７０】
本発明の好ましい実施形態において、媒体における式ＶＩＩ−２の化合物の濃度は、存在しているのであれば、１重量％以上〜４０重量％以下、より好ましくは５重量％以上〜３５重量％以下、最も好ましくは１０重量％以上〜３０重量％以下の範囲内である。
【０１７１】
本発明は、本発明による液晶媒体を含有する電気光学的ディスプレイまたは電気光学的部品にも関する。ＶＡ、ＥＣＢ、ＩＰＳまたはＦＦＳ効果に基づき、好ましくは、ＶＡ、ＩＰＳまたはＦＦＳ効果に基づく電気光学的ディスプレイで、特に、アクティブ・マトリクス・アドレス装置でアドレスされるものが好ましい。
【０１７２】
よって同様に、本発明は、電気光学的ディスプレイまたは電気光学的部品における本発明による液晶媒体の使用に関し、更に
式Ｉの１種類以上の化合物を、式ＩＩの１種類以上の化合物、好ましくは式ＩＩ−１および／またはＩＩ−２の１種類以上の化合物と、および／または式ＶＩＩの１種類以上の化合物、好ましくは式ＶＩＩ−１および／またはＶＩＩ−２の１種類以上の化合物と混合し、特に好ましくは、式ＩＩ−１、ＩＩ−２、ＶＩＩ−１およびＶＩＩ−２の２つ以上、好ましくは３つ以上の異なる式で非常に好ましくは、これら４つ全ての１種類以上の化合物と、好ましくは式ＩＶおよびＶの化合物から成る群より選択される１種類以上の更なる化合物、より好ましくは式ＩＶおよび式Ｖの両方の１種類以上の化合物と混合することを特徴とする本発明による液晶媒体を調製する方法に関する。
【０１７３】
更に好ましい実施形態において、媒体は、式ＩＶ−２およびＩＶ−３の化合物から成る群より選択される式ＩＶの１種類以上の化合物を含む。
【０１７４】
【化５９】
2016199753.tif 000060
式中、
ａｌｋｙｌおよびａｌｋｙｌ’は、互いに独立に、１〜７個のＣ原子を有し、好ましくは２〜５個のＣ原子を有するアルキルを表し、
ａｌｋｏｘｙは、１〜５個のＣ原子を有し、好ましくは２〜４個のＣ原子を有するアルコキシを表す。
【０１７５】
更に好ましい実施形態において、媒体は、式Ｖ−１およびＶ−２好ましくは式Ｖ−１の化合物から成る群より選択される式Ｖの１種類以上の化合物を含む。
【０１７６】
【化６０】
2016199753.tif 000061
式中、パラメーターは、式Ｖにおいて上で与えられる意味を有し、好ましくは、
Ｒ５１は、１〜７個のＣ原子を有するアルキルまたは２〜７個のＣ原子を有するアルケニルを表し、
Ｒ５２は、１〜７個のＣ原子を有するアルキル、２〜７個のＣ原子を有するアルケニルまたは１〜６個のＣ原子を有するアルコキシ、好ましくはアルキルまたはアルケニル、特に好ましくはアルキルを表す。
【０１７７】
更に好ましい実施形態において、媒体は、式Ｖ−１ａおよびＶ−１ｂの化合物から成る群より選択される式Ｖ−１の１種類以上の化合物を含む。
【０１７８】
【化６１】
2016199753.tif 000062
式中、
ａｌｋｙｌおよびａｌｋｙｌ’は、互いに独立に、１〜７個のＣ原子を有し、好ましくは２〜５個のＣ原子を有するアルキルを表し、
ａｌｋｅｎｙｌは、２〜７個のＣ原子を有し、好ましくは２〜５個のＣ原子を有するアルケニルを表す。
【０１７９】
加えて、本発明は、式ＩＩの１種類以上の化合物を含み、式ＶＩＩ−１ならびにＶＩＩ−２の化合物から成る群より選択される１種類以上の化合物および／または式ＩＶの１種類以上の化合物および／または式Ｖの１種類以上の化合物を含んでもよい液晶媒体の波長分散性を低減する方法であって、式Ｉの１種類以上の化合物を媒体において使用することを特徴とする方法に関する。
【０１８０】
式Ｉ〜Ｖの化合物に加え、他の構成成分も、例えば、混合物全体の４５重量％まで、しかし好ましくは３５重量％まで、特に１０重量％までの量で存在してよい。
【０１８１】
本発明による媒体は誘電的に正の成分も含んでよく、それらの総濃度は、媒体全体に基づき、好ましくは２０重量％以下、より好ましくは１０重量％以下である。
【０１８２】
好ましい実施形態において、本発明による液晶媒体は、混合物全体に基づき総量で
・１重量％以上〜２０重量％以下、好ましくは２重量％以上〜１５重量％以下、特に好ましくは３重量％以上〜１２重量％以下の式Ｉの化合物と
・２０重量％以上〜５０重量％以下、好ましくは２５重量％以上〜４５重量％以下、特に好ましくは３０重量％以上〜４０重量％以下の式ＩＩおよび／またはＩＩＩの化合物と、および
・０重量％以上〜３５重量％以下、好ましくは２重量％以上〜３０重量％以下、特に好ましくは３重量％以上〜２５重量％以下の式ＩＶおよび／またはＶの化合物と、および
・５重量％以上〜５０重量％以下、１０重量％以上〜４５重量％以下、好ましくは１５重量％以上〜４０重量％以下の式ＶＩおよび／またはＶＩＩおよび／またはＶＩＩＩおよび／またはＩＸの化合物と
を含む。
【０１８３】
本発明による液晶媒体は、１種類以上のキラル化合物を含んでよい。
【０１８４】
本発明の特に好ましい実施形態は、以下の１つ以上の条件を満たす。ただし、頭字語（略称）は表Ａ〜Ｃに説明されており、表Ｄに化合物が例示されている。
【０１８５】
好ましくは、本発明による媒体は、以下の１つ以上の条件を満たす。
【０１８６】
ｉ）液晶媒体は、０．０６０以上、特に好ましく０．０７０以上の複屈折を有する。
【０１８７】
ｉｉ）液晶媒体は、０．２００以下、特に好ましくは０．１８０以下の複屈折を有する。
【０１８８】
ｉｉｉ）液晶媒体は、０．０９０以上〜０．１２０以下の範囲内の複屈折を有する。
【０１８９】
ｉｖ）液晶媒体は、式Ｉ−１の１種類以上の特に好ましい化合物を含む。
【０１９０】
ｖ）混合物全体における式ＩＩの化合物の総濃度は２５重量％以上、好ましくは３０重量％以上で、好ましくは２５重量％以上〜４９重量％以下の範囲内、特に好ましくは２９重量％以上〜４７重量％以下の範囲内、非常に特に好ましくは３７重量％以上〜４４重量％以下の範囲内である。
【０１９１】
ｖｉ）液晶媒体は、以下の式：ＣＣ−ｎ−Ｖおよび／またはＣＣ−ｎ−Ｖｍおよび／またはＣＣ−Ｖ−Ｖおよび／またはＣＣ−Ｖ−Ｖｎおよび／またはＣＣ−ｎＶ−Ｖｎの化合物から成る群より選択される式ＩＶの１種類以上の化合物、特に好ましくはＣＣ−３−Ｖの化合物を、好ましくは６０重量％以下まで、特に好ましくは５０重量％以下までの濃度で含み、ＣＣ−３−Ｖ１を好ましくは１５重量％以下までの濃度で、および／またはＣＣ−４−Ｖを好ましくは２４重量％以下まで、特に好ましくは３０重量％以下までの濃度で追加して含んでよい。
【０１９２】
ｖｉｉ）媒体は、式ＣＣ−ｎ−Ｖ、好ましくはＣＣ−３−Ｖの化合物を、好ましくは１重量％以上〜６０重量％以下の濃度で、より好ましくは３重量％以上〜３５重量％以下の濃度で含む。
【０１９３】
ｖｉｉｉ）混合物全体における式ＣＣ−３−Ｖの化合物の総濃度は、好ましくは、１５重量％以下、好ましくは１０重量％以下、または２０重量％以上、好ましくは２５重量％以上である。
【０１９４】
ｉｘ）混合物全体における式Ｙ−ｎＯ−Ｏｍの化合物の総濃度は、２重量％以上〜３０重量％以下、好ましくは５重量％以上〜１５重量％以下である。
【０１９５】
ｘ）混合物全体における式ＣＹ−ｎ−Ｏｍの化合物の総濃度は、５重量％以上〜６０重量％以下、好ましくは１５重量％以上〜４５重量％以下である。
【０１９６】
ｘｉ）混合物全体における式ＣＣＹ−ｎ−Ｏｍおよび／またはＣＣＹ−ｎ−ｍ、好ましくはＣＣＹ−ｎ−Ｏｍの化合物の総濃度は、５重量％以上〜４０重量％以下、好ましくは１重量％以上〜２５重量％以下である。
【０１９７】
ｘｉｉ）混合物全体における式ＣＬＹ−ｎ−Ｏｍの化合物の総濃度は、５重量％以上〜４０重量％以下、好ましくは１０重量％以上〜３０重量％以下である。
【０１９８】
ｘｉｉｉ）液晶媒体は、式ＩＶ、好ましくは式ＩＶ−１および／またはＩＶ−２の１種類以上の化合物を、好ましくは１重量％以上、特に２重量％以上、非常に特に好ましくは３重量％以上〜５０重量％以下、好ましくは３５重量％以下の総濃度で含む。
【０１９９】
ｘｉｖ）液晶媒体は、式Ｖ、好ましくは式Ｖ−１および／またはＶ−２の１種類以上の化合物を、好ましくは１重量％以上、特に２重量％以上、非常に特に好ましくは１５重量％以上〜３５重量％以下、好ましくは〜３０重量％以下の総濃度で含む。
【０２００】
ｘｖ）混合物全体における式ＣＣＰ−Ｖ−ｎ、好ましくはＣＣＰ−Ｖ−１の化合物の総濃度は、好ましくは５重量％以上〜３０重量％以下、好ましくは１５重量％以上〜２５重量％以下である。
【０２０１】
ｘｖｉ）混合物全体における式ＣＣＰ−Ｖ２−ｎ、好ましくはＣＣＰ−Ｖ２−１の化合物の総濃度は、好ましくは１重量％以上〜１５重量％以下、好ましくは２重量％以上〜１０重量％以下である。
【０２０２】
本発明は、更に、ＶＡ、ＥＣＢ、ＩＰＳ、ＦＦＳまたはＵＢ−ＦＦＳ効果に基づくアクティブ・マトリクス・アドレスを有する電気光学的ディスプレイであって、本発明による液晶媒体を誘電体として含有することを特徴とする電気光学的ディスプレイに関する。
【０２０３】
液晶混合物は、好ましくは、少なくとも７０℃の温度幅を有するネマチック相範囲を有する。
【０２０４】
回転粘度γ１は、好ましくは３５０ｍＰａ・秒以下、好ましくは２５０ｍＰａ・秒以下、特に１５０ｍＰａ・秒以下である。
【０２０５】
本発明による混合物は、例えばＳＧ−ＦＦＳなどの誘電的に正の液晶媒体を使用する全てのＩＰＳおよびＦＦＳ−ＴＦＴ用途に適している。
【０２０６】
本発明による液晶媒体は、好ましくは実質的に完全に、４〜１５種類、特に５〜１２種類、特に好ましくは１０種類以下の化合物から成る。これらは、好ましくは、式Ｉ、ＩＩ、ＩＩＩ、ＩＶ、Ｖ、ＶＩ、ＶＩＩ、ＶＩＩＩおよびＩＸの化合物から成る群より選択される。
【０２０７】
本発明による液晶媒体は、１８種類より多くの化合物も含んでよい。この場合、媒体は、好ましくは、１８〜２５種類の化合物を含む。
【０２０８】
好ましい実施形態において、本発明による液晶媒体は、シアノ基を含まない化合物を大部分が含み、好ましくは本質的に成り、最も好ましくは実質的に完全に成る。
【０２０９】
好ましい実施形態において、本発明による液晶媒体は、式Ｉ、ＩＩ、ＩＩＩ、ＩＶおよびＶならびにＶＩ〜ＩＸの化合物から成る群より選択され、好ましくは式Ｉ−１、Ｉ−２、Ｉ−３、Ｉ−４、ＩＩ−１、ＩＩ−２、ＩＩＩ−１、ＩＩＩ−２、ＩＶ、Ｖ、ＶＩＩ−１、ＶＩＩ−２、ＶＩＩＩおよびＩＸの化合物から成る群より選択される化合物を含み、媒体は該式の化合物から好ましくは大部分が成り、特に好ましくは本質的に成り、非常に特に好ましくは実質的に完全に成る。
【０２１０】
本発明による液晶媒体は、それぞれの場合で、好ましくは少なくとも−１０℃以下〜７０℃以上、特に好ましくは−２０℃以下〜８０℃以上、非常に特に好ましくは−３０℃以下〜８５℃以上、最も好ましくは−４０℃以下〜９０℃以上のネマチック相を有する。
【０２１１】
本明細書において、表現「ネマチック相を有する」は、一方で、対応する温度における低温においてスメクチック相および結晶化が確認されず、他方で、ネマチック相から加熱しても依然として透明化が起きないことを意味する。低温における検討は対応する温度において流動粘度計中で行なわれ、電気光学的な用途に対応する層厚を有する試験用セル中において少なくとも１００時間保存して確認する。対応する試験用セル中において−２０℃の温度における保存安定性が１０００時間以上の場合、媒体はこの温度において安定であるとする。−３０℃および−４０℃の温度において、対応する時間は、それぞれ５００時間および２５０時間である。高温においては、毛細管中で従来法によって透明点を測定する。
【０２１２】
好ましい実施形態にいて、本発明による液晶媒体は、適度に低い範囲の光学異方性の値で特徴付けられる。複屈折値は、好ましくは０．０７５以上〜０．１３０以下の範囲内、特に好ましくは０．０８５以上〜０．１２０以下の範囲内、非常に特に好ましくは０．０９０以上〜０．１１５以下の範囲内である。
【０２１３】
この実施形態において、本発明による液晶媒体は、正の誘電異方性および誘電異方性Δεの比較的高い絶対値を有し、Δεは、０．５以上、好ましくは１．０以上、より好ましくは２．０以上〜２０以下、より好ましくは１５以下で、より好ましくは３．０以上〜１０以下、特に好ましくは４．０以上〜９．０以下、非常に特に好ましくは４．５以上〜８．０以下の範囲内である。
【０２１４】
本発明による液晶媒体は、好ましくは、１．０Ｖ以上〜２．５Ｖ以下、好ましくは１．２Ｖ以上〜２．２Ｖ以下、特に好ましくは１．３Ｖ以上〜２．０Ｖ以下の範囲内の比較的低い値の閾電圧（Ｖ０）を有する。
【０２１５】
更に好ましい実施形態において、本発明による液晶媒体は、好ましくは、比較的高い値の平均誘電定数（εａｖ．≡（ε‖＋２ε⊥）／３）を有し、εａｖ．は、好ましくは、８．０以上〜２５．０以下、好ましくは８．５以上〜２０．０以下、更により好ましくは９．０以上〜１９．０７以下、特に好ましくは１０．０以上〜１８．０以下、非常に特に好ましくは１１．０以上〜１６．５以下の範囲内である。
【０２１６】
加えて、本発明による液晶媒体は、液晶セル中において、高い値のＶＨＲを有する。
【０２１７】
２０℃でセル中に新たに充填したセルにおいて、これらの媒体のＶＨＲ値は９５％より大きいか等しく、好ましくは９７％より大きいか等しく、特に好ましくは９８％より大きいか等しく、非常に特に好ましくは９９％より大きいか等しく、１００℃においてセル中でオーブン内５分後では、ＶＨＲは９０％より大きいか等しく、好ましくは９３％より大きいか等しく、特に好ましくは９６％より大きいか等しく、非常に特に好ましくは９８％より大きいか等しい。
【０２１８】
ここで一般に、アドレス電圧または閾電圧が低い液晶媒体はアドレス電圧または閾電圧が高い液晶媒体より低いＶＨＲを有し、その逆も同様である。
【０２１９】
また、本発明による媒体によれば、個々の物理的特性のこれらの好ましい値は、好ましくはそれぞれの場合で、それぞれの組み合わせで維持される。
【０２２０】
本願において、用語「化合物」は「化合物（１種類または多種類）」とも記載し、特に他に明記しない限り、１種類の化合物および多種類の化合物の両者を意味する。
【０２２１】
好ましい実施形態において、本発明による液晶媒体は、
・１種類以上の式Ｉの化合物、および
・１種類以上の式ＩＩで、好ましくは式ＰＵＱＵ−ｎ−Ｆ、ＣＤＵＱＵ−ｎ−Ｆ、ＡＰＵＱＵ−ｎ−ＦおよびＰＧＵＱＵ−ｎ−Ｆの化合物、および／または、
・１種類以上の式ＩＩＩで、好ましくは式ＣＣＰ−ｎ−ＯＴ、ＣＧＧ−ｎ−ＦおよびＣＧＧ−ｎ−ＯＤの化合物、および／または、
・１種類以上の式ＩＶおよび／またはＶで、好ましくは式ＣＣ−ｎ−Ｖ、ＣＣＰ−ｎ−ｍ、ＣＣＰ−Ｖ−ｎ、ＣＣＰ−Ｖ２−ｎおよびＣＧＰ−ｎ−ｎの化合物、および／または、
・１種類以上の式ＶＩで、好ましくは、式Ｙ−３−Ｏ１、Ｙ−４Ｏ−Ｏ４、ＣＹ−３−Ｏ２、ＣＹ−３−Ｏ４、ＣＹ−５−Ｏ２およびＣＹ−５−Ｏ４の化合物から成る群より選択される式Ｙ−ｎ−Ｏｍ、Ｙ−ｎＯ−Ｏｍおよび／またはＣＹ−ｎ−Ｏｍの化合物、および／または、
・任意成分として好ましくは必須成分として、１種類以上の式ＶＩＩ−１で、好ましくは式ＣＣＹ−ｎ−ｍおよびＣＣＹ−ｎ−Ｏｍの化合物から成る群より選択され、好ましくは式ＣＣＹ−ｎ−Ｏｍで、好ましくは式ＣＣＹ−３−Ｏ２、ＣＣＹ−２−Ｏ２、ＣＣＹ−３−Ｏ１、ＣＣＹ−３−Ｏ３、ＣＣＹ−４−Ｏ２、ＣＣＹ−３−Ｏ２およびＣＣＹ−５−Ｏ２の化合物から成る群より選択される化合物、および／または、
・任意成分として好ましくは必須成分として、１種類以上の式ＶＩＩ−２で、好ましくは式ＣＬＹ−ｎ−Ｏｍで、好ましくは式ＣＬＹ−２−Ｏ４、ＣＬＹ−３−Ｏ２およびＣＬＹ−３−Ｏ３の化合物から成る群より選択される化合物、および／または、
・１種類以上の式ＶＩＩＩで、好ましくは式ＣＺＹ−ｎ−ＯｎおよびＣＣＯＹ−ｎ−ｍの化合物、および／または、
・１種類以上の式ＩＸで、好ましくは式ＰＹＰ−ｎ−ｍの化合物、および／または、
・任意成分として好ましくは必須成分として、１種類以上の式ＩＶで、好ましくは式ＣＣ−ｎ−Ｖ、ＣＣ−ｎ−ＶｍおよびＣＣ−ｎＶ−Ｖｍの化合物から成る群より選択され、好ましくは式ＣＣ−３−Ｖ、ＣＣ−３−Ｖ１、ＣＣ−４−Ｖ、ＣＣ−５−ＶおよびＣＣ−Ｖ−Ｖで、特に好ましくは式ＣＣ−３−Ｖ、ＣＣ−３−Ｖ１、ＣＣ−４−ＶおよびＣＣ−Ｖ−Ｖの化合物から成る群より選択される化合物で、非常に特に好ましくは化合物ＣＣ−３−Ｖ、ならびに任意成分として追加的に、化合物（１種類または多種類）ＣＣ−４−Ｖおよび／またはＣＣ−３−Ｖ１および／またはＣＣ−Ｖ−Ｖ、および／または、
・任意成分として好ましくは必須成分として、１種類以上の式Ｖで、好ましくは式ＣＣＰ−Ｖ−１および／またはＣＣＰ−Ｖ２−１の化合物
を含む。
【０２２２】
本発明の具体的な好ましい実施形態において、本発明による媒体は、式ＩＸの１種類以上の化合物を含む。
【０２２３】
式ＩＸの化合物は、特にｐ＝ｑ＝１で、環Ａ９が１，４−フェニレンの場合、液晶混合物中で安定剤としても非常に適している。特に、式ＩＸの化合物は、ＵＶ曝露に対する混合物のＶＨＲを安定化する。
【０２２４】
好ましい実施形態において、本発明による液晶媒体は、式ＩＸ−１〜ＩＸ−４、非常に特に好ましくは式ＩＸ−１〜ＩＸ−３の化合物から成る群より選択される式ＩＸの１種類以上の化合物を含む。
【０２２５】
【化６２】
2016199753.tif 000063
式中、パラメーターは、式ＩＸで与えられる意味を有する。
【０２２６】
更に好ましい実施形態において、媒体は、式ＩＸ−３、好ましくは式ＩＸ−３−ａの１種類以上の化合物を含む。
【０２２７】
【化６３】
2016199753.tif 000064
式中、
ａｌｋｙｌおよびａｌｋｙｌ’は、互いに独立に、１〜７個のＣ原子を有し、好ましくは２〜５個のＣ原子を有するアルキルを表す。
【０２２８】
本願による液晶媒体中で式ＩＸの化合物を使用する場合、式ＩＸの化合物は、好ましくは２０重量％以下、より好ましくは１０重量％以下、最も好ましくは５重量％以の濃度で存在し、式ＩＸの個々の同属化合物はそれぞれ好ましくは１０重量％以下、より好ましくは５重量％以下の濃度で存在する。
【０２２９】
本発明においては個々の場合で他に示さない限り、組成物の構成成分の特定に関連して以下の定義を適用する。
【０２３０】
・「含む」：組成物中の対象となる構成成分の濃度は、好ましくは５重量％以上、特に好ましくは１０重量％以上、非常に特に好ましくは２０重量％以上である。
【０２３１】
・「大部分が成る」：組成物中の対象となる構成成分の濃度は、好ましくは５０重量％以上、特に好ましくは５５重量％以上、非常に特に好ましくは６０重量％以上である。
【０２３２】
・「本質的に成る」：組成物中の対象となる構成成分の濃度は、好ましくは８０重量％以上、特に好ましくは９０重量％以上、非常に特に好ましくは９５重量％以上である。
【０２３３】
・「実質的に完全に成る」：組成物中の対象となる構成成分の濃度は、好ましくは９８重量％以上、特に好ましくは９９重量％以上、非常に特に好ましくは１００．０重量％である。
【０２３４】
以上の定義は、組成物の成分および化合物であり得る構成成分を有する組成物としての媒体と、また分の構成成分および化合物を有する成分との両者に適用する。媒体全体に対する個々の化合物の濃度に関する限り、用語「含む」は、対象となる化合物の濃度が、好ましくは１重量％以上、特に好ましくは２重量％以上、非常に特に好ましくは４重量％以上であることを意味する。
【０２３５】
本発明において、「≦」は未満または等しいこと、好ましくは未満を意味し、「≧」はより大きいか等しいこと、好ましくは大きいことを意味する。
【０２３６】
本発明において、
【０２３７】
【化６４】
2016199753.tif 000065
は、トランス−１，４−シクロヘキシレンを表し、および
【０２３８】
【化６５】
2016199753.tif 000066
は、１，４−フェニレンを表す。
【０２３９】
本発明において、表現「誘電的に正の化合物」はΔε＞１．５である化合物を意味し、表現「誘電的に中性の化合物」は−１．５≦Δε≦１．５である化合物を意味し、表現「誘電的に負の化合物」はΔε＜−１．５である化合物を意味する。本明細書においては、液晶ホストに１０重量％の化合物を溶解し、それぞれの場合で、セル厚２０μｍ、ホメオトロピック表面配向およびホモジニアス表面配向を有する少なくとも１個の試験用セル中で１ｋＨｚにおいて得られた混合物の容量を決定することで、化合物の誘電異方性を決定する。測定電圧は典型的には０．５Ｖ〜１．０Ｖであるが、検討されるそれぞれの液晶混合物の容量閾値よりも常に低くくする。
【０２４０】
誘電的に正および誘電的に中性の化合物に使用されるホスト混合物はＺＬＩ−４７９２で、誘電的に負の化合物に使用されるホスト混合物はＺＬＩ−２８５７であり、両者ともドイツ国メルク社製である。検討されるそれぞれの化合物の値は、検討される化合物を添加した後のホスト混合物の誘電定数の変化から得られ、用いられる化合物を１００％に外挿する。検討される化合物を１０％の量でホスト混合物中に溶解する。この目的にとって物質の溶解度が低すぎる場合は、所望の温度で検討が行えるまで段階的に濃度を半分にする。
【０２４１】
必要に応じて、本発明による液晶媒体は、例えば、安定剤および／または多色性、例えば二色性色素および／またはキラルドーパントなどの更なる添加剤も、通常の量で含んでよい。これらの用いられる添加剤の量は、混合物全体の量に基づいて好ましくは総量で、０重量％以上〜１０重量％以下、特に好ましくは０．１重量％以上〜６重量％以下である。用いられる個々の化合物の濃度は、好ましくは０．１重量％以上〜３重量％以下である。これらおよび同様の添加剤の濃度は、液晶媒体中の液晶化合物の濃度および濃度範囲を特定する際には一般に考慮しない。
【０２４２】
好ましい実施形態において、本発明による液晶媒体はポリマー前駆体を含み、ポリマー前駆体は、１種類以上の反応性化合物、好ましくは反応性メソゲンと、必要に応じて例えば重合開始剤および／または重合減速剤などの更なる添加剤を、通常の量で含む。これらの用いられる添加剤の量は、混合物全体の量に基づいて好ましくは総量で、０重量％以上〜１０重量％以下、特に好ましくは０．１重量％以上〜２重量％以下である。これらおよび同様の添加剤の濃度は、液晶媒体中の液晶化合物の濃度および濃度範囲を特定する際には一般に考慮しない。
【０２４３】
組成物は多種類の化合物、好ましくは３種類以上〜３０種類以下、特に好ましくは６種類以上〜２０種類以下、非常に特に好ましくは１０種類以上〜１６種類以下の化合物から成り、これらの化合物は従来法で混合される。一般に、より少量で使用される成分の所望の量を、混合物の主な構成成分を構成する成分に溶解する。これは昇温することで、効果的に行える。選択された温度が主な構成成分の透明点より上の場合、溶解操作の完了を観察することは特に簡単である。しかしながら、例えばプレ混合物を使用するか所謂「マルチ・ボトル・システム」からの他の従来法でも液晶混合物を調製することが可能である。
【０２４４】
本発明による混合物は、６５℃以上の透明点を有する非常に広いネマチック相範囲、非常に好ましい値の容量閾値および比較的高い値の保持率と、同時に−３０℃および−４０℃における非常に良好な低温安定性を示す。更に、本発明による混合物は、低い回転粘度γ１で区別される。
【０２４５】
ＶＡ、ＩＰＳ、ＦＦＳまたはＰＡＬＣディスプレイにおいて使用するための本発明による媒体は、例えば、Ｈ、Ｎ、Ｏ、ＣｌまたはＦが対応する同位体に置き換えられた化合物も含んでよいことは当業者に言うまでもない。
【０２４６】
本発明による液晶ディスプレイの構造は、例えば、欧州特許出願公開第０  ２４０  ３７９号公報に記載される通りの通常の構成に対応する。
【０２４７】
適切な添加剤で、本発明による液晶相を、今日までに開示された任意のタイプのディスプレイ、例えば、ＩＰＳおよびＦＦＳ  ＬＣＤディスプレイにおいて用いることができるよう改変できる。
【０２４８】
下の表Ｅに、本発明による混合物に添加することが可能なドーパントを示す。混合物が１種類以上のドーパントを含む場合、ドーパントは０．０１重量％〜４重量％、好ましくは０．１重量％〜１．０重量％の量で用いる。
【０２４９】
好ましくは０．０１重量％〜６重量％、特には０．１重量％〜３重量％の量で本発明による混合物に添加できる安定剤を下の表Ｆに示す。
【０２５０】
本発明の目的において、他に明らかに特記しない限り全ての濃度は重量％で示され、他に明らかに示さない限り対応する混合物全体または全体に対する混合物成分に関する。この文意において、用語「混合物」は液晶媒体を記載する。
【０２５１】
他に明らかに示さない限り、融点Ｔ（Ｃ，Ｎ）、スメクチック（Ｓ）からネマチック（Ｎ）相への転移Ｔ（Ｓ，Ｎ）および透明点Ｔ（Ｎ，Ｉ）などの本願で示される全ての温度の値は摂氏度（℃）で示され、対応して全ての温度差は差異度（°または度）で示される。
【０２５２】
本発明において他に明らかに示さない限り、用語「閾電圧」は、フレデリクス閾値としても既知の容量閾値（Ｖ０）に関する。
【０２５３】
それぞれの場合で他に明らかに示さない限り、全ての物理的特性は、「Ｍｅｒｃｋ  Ｌｉｑｕｉｄ  Ｃｒｙｓｔａｌｓ、Ｐｈｙｓｉｃａｌ  Ｐｒｏｐｅｒｔｉｅｓ  ｏｆ  Ｌｉｑｕｉｄ  Ｃｒｙｓｔａｌｓ」、１９９７年１１月刊、ドイツ国メルク社に従って決定され、２０℃の温度が適用され、Δｎは、４３６ｎｍ、５８９ｎｍおよび６３３ｎｍで決定され、Δεは１ｋＨｚで決定される。
【０２５４】
電気光学的特性、例えば閾電圧（Ｖ０）（容量的測定）は、スイッチ挙動と同様に、メルク・ジャパンで製造された試験用セル中で決定される。測定用セルはソーダ石灰ガラス基板を有し、ポリイミド配向層（ＳＥ−１２１１および希釈剤＊＊２６（混合比１：１）いずれも日本国日産化学社製）を有するＥＣＢまたはＶＡ構成で構築されており、配向層は互いに直交してラビングされており、液晶がホメオトロピック配向となる効果を生じる。透過の表面積は実質的に正方形のＩＴＯ電極で、１ｃｍ２である。
【０２５５】
他に示さない限り、使用する液晶混合物にキラルドーパントを添加しないが、このタイプのドーピングが必要な用途においても、本発明で使用する液晶混合物は適している。
【０２５６】
回転粘度は回転永久磁石法を使用して決定し、流動粘度は改良ウベローデ粘度計中で決定する。液晶混合物ＺＬＩ−２２９３、ＺＬＩ−４７９２およびＭＬＣ−６６０８は全てドイツ国メルク社の製品で、２０℃で決定した回転粘度の値は、それぞれ１６１ｍＰａ・ｓ、１３３ｍＰａ・ｓおよび１８６ｍＰａ・ｓで、流動粘度（ν）は、それぞれ２１ｍｍ２・ｓ−１、１４ｍｍ２・ｓ−１および２７ｍｍ２・ｓ−１である。
【０２５７】
実用的目的のために、材料の分散性は、従来、次の通り特徴付けられ、他に明言しない限り本願を通じて、これを使用する。複屈折の値は２０℃の温度で幾つかの固定波長において、プリズムの材料と接触する側にホメオトロピック配向表面を有する改良アッベ屈折計を使用して決定する。複屈折の値は、特定の値の波長４３６ｎｍ（低圧水銀ランプのそれぞれ選択されたスペクトル線）、５８９ｎｍ（ナトリウムＤ線）および６３３ｎｍ（ヘリウムネオンレーザー）で、観察者の目の損傷を防止するために減衰器／拡散器を組み合わせて使用し決定する。以下の表で、Δｎは５８９ｎｍで与えられ、Δ（Δｎ）は、Δ（Δｎ）＝Δｎ（４３６ｎｍ）−Δｎ（６３３ｎｍ）で与えられる。
【０２５８】
他に明らかに示さない限り、以下の記号を使用する：
Ｖ０    ２０℃における容量閾電圧［Ｖ］
ｎｅ    ２０℃および５８９ｎｍにおける異常屈折率
ｎ０    ２０℃および５８９ｎｍにおける通常屈折率
Δｎ    ２０℃および５８９ｎｍにおける光学的異方性
λ      波長λ［ｎｍ］
Δｎ（λ）  ２０℃および波長λで測定された光学的異方性
Δ（Δｎ）  以下の通り定義される光学的異方性の変化：
Δｎ（２０℃、４３６ｎｍ）−Δｎ（２０℃、６３３ｎｍ）
Δ（Δｎ＊）  以下の通り定義される「光学的異方性の比変化」：
Δ（Δｎ）／Δｎ（２０℃、５８９ｎｍ）
ε⊥    ２０℃および１ｋＨｚにおけるダイレクターに垂直な誘電率
ε‖    ２０℃および１ｋＨｚにおけるダイレクターに平行な誘電率
Δε    ２０℃および１ｋＨｚにおける誘電異方性
Ｔ（Ｎ，Ｉ）またはｃｌ．ｐ．    透明点［℃］
ν      ２０℃で測定される流動粘度（ｍｍ２・ｓ−１）
γ１    ２０℃で測定される回転粘度（ｍＰａ・ｓ）
Ｋ１１  ２０℃における「スプレイ（ｓｐｌａｙ）」変形に対する弾性定数［ｐＮ］
Ｋ２２  ２０℃における「ツイスト（ｔｗｉｓｔ）」変形に対する弾性定数［ｐＮ］
Ｋ３３  ２０℃における「ベンド（ｂｅｎｄ）」変形に対する弾性定数［ｐＮ］
ＬＴＳ  試験用セルにおいて決定される相の低温安定性（ネマチック相）
ＶＨＲ    電圧保持率（Ｖｏｌｔａｇｅ  Ｈｏｌｄｉｎｇ  Ｒａｔｉｏ）
ΔＶＨＲ  ＶＨＲの低下
Ｓｒｅｌ  ＶＨＲの比安定性。
【０２５９】
以下の例は、本発明を制限することなく説明する。しかしながら、以下の例は当業者に、好ましく用いられる化合物、それらそれぞれの濃度およびそれらの互いの組合せと共に好ましい混合の考え方を示す。加えて、以下の例は、実現可能な特性および特性の組合せを例示する。
【０２６０】
本発明および特に以下の例において液晶化合物の構造は頭文字で示され、化学式への変換は下の表Ａ〜Ｃに従って行う。全ての基ＣｎＨ２ｎ＋１、ＣｍＨ２ｍ＋１およびＣｌＨ２ｌ＋１またはＣｎＨ２ｎ、ＣｍＨ２ｍおよびＣｌＨ２ｌは、それぞれの場合で炭素数ｎ、ｍおよびｌの直鎖状のアルキル基またはアルケニル基である。好ましくは、ｎ、ｍおよびｌは、それぞれ互いに独立に、１、２、３、４、５、６または７である。表Ａは化合物の核構造の環構造要素のためのコードを示し、表Ｂには結合基が列記されており、表Ｃには、分子の左側または右側の末端基のためのコードの意味が列記されている。頭文字は、任意に存在する結合基と共に環構造要素のコードと、それに続く第１のハイフンおよび左側の末端基のコード、第２のハイフンおよび右側の末端基のコードから成る。表Ｄには、それらのそれぞれの略号と共に化合物の構造説明例が示されている。
【０２６１】
【表１】
2016199753.tif 000067
【０２６２】
【表２】
2016199753.tif 000068
【０２６３】
【表３】
2016199753.tif 000069
【０２６４】
【表４】
2016199753.tif 000070
式中、ｎおよびｍはそれぞれ整数を表し、３つの点「．．．」は、この表からの他の略号のためのスペースである。
【０２６５】
式Ｉの化合物に加えて、本発明による混合物は、好ましくは、以下に述べる１種類以上の化合物を含む。
【０２６６】
以下の略号を使用する：
（ｎ、ｍおよびｌは、それぞれ互いに独立に、整数、好ましくは１〜６であり、ｌは０の場合もあり、好ましくは０または２の場合もある。ほとんどの場合、ｌは０または２である。）
【０２６７】
【表５】
2016199753.tif 000071
【０２６８】
【表６】
2016199753.tif 000072
【０２６９】
【表７】
2016199753.tif 000073
【０２７０】
【表８】
2016199753.tif 000074
【０２７１】
【表９】
2016199753.tif 000075
【０２７２】
【表１０】
2016199753.tif 000076
【０２７３】
【表１１】
2016199753.tif 000077
【０２７４】
【表１２】
2016199753.tif 000078
【０２７５】
【表１３】
2016199753.tif 000079
【０２７６】
【表１４】
2016199753.tif 000080
【０２７７】
【表１５】
2016199753.tif 000081
【０２７８】
【表１６】
2016199753.tif 000082
【０２７９】
【表１７】
2016199753.tif 000083
【０２８０】
【表１８】
2016199753.tif 000084
【０２８１】
【表１９】
2016199753.tif 000085
【０２８２】
【表２０】
2016199753.tif 000086
【０２８３】
【表２１】
2016199753.tif 000087
【０２８４】
【表２２】
2016199753.tif 000088
【０２８５】
【表２３】
2016199753.tif 000089
表Ｅに、本発明による混合物で好ましく用いるキラルドーパントを示す。
【０２８６】
【表２４】
2016199753.tif 000090
【０２８７】
【表２５】
2016199753.tif 000091
本発明の好ましい実施形態において、本発明による媒体は、表Ｅの化合物から成る群より選択される１種類以上の化合物を含む。
表Ｆに、式Ｉの化合物に加えて、本発明による混合物で好ましく用いることができる安定剤を示す。表Ｆにおいて、パラメーターｎは１〜１２の範囲内の整数を表す。特に、以下に示すフェノール誘導体は抗酸化剤として作用するため、追加の安定剤として用いることができる。
【０２８８】
【表２６】
2016199753.tif 000092
【０２８９】
【表２７】
2016199753.tif 000093
【０２９０】
【表２８】
2016199753.tif 000094
【０２９１】
【表２９】
2016199753.tif 000095
本発明の好ましい実施形態において、本発明による媒体は、表Ｆの化合物から成る群より選択される１種類以上の化合物、特に以下の２つの式の化合物から成る群より選択される１種類以上の化合物を含む。
【０２９２】
【表３０】
2016199753.tif 000096
【実施例】
【０２９３】
下の例は、本発明を一切制限することなく本発明を説明する。しかしながら、物理的特性は、当業者に、実現可能な特性およびそれらを改変できる範囲を明確にする。よって、特に、好ましくは達成できる各種特性の組み合わせが、当業者のために十分規定される。
【０２９４】
＜化合物例＞
ダイレクターに直交する高い誘電定数（ε⊥）および高い平均誘電定数（εａｖ．）を有する典型的な化合物を、以下の化合物例に例示する。
【０２９５】
＜化合物例１．１および１．２＞
式１−１の化合物の例である。
【０２９６】
【化６６】
2016199753.tif 000097
この化合物（ＣＫ−３−Ｆ）は８５℃の融点、−８．４のΔεおよび１３．４のεａｖ．を有する。
【０２９７】
【化６７】
2016199753.tif 000098
この化合物（ＣＫ−５−Ｆ）はＫ７４℃Ｎ（６３．７℃）Ｉの相順序、−７．８のΔεおよび１２．２のεａｖ．を有する。
【０２９８】
＜化合物例２＞
式１−２の化合物の例である。
【０２９９】
【化６８】
2016199753.tif 000099
この化合物（ＹＧ−２Ｏ−Ｆ）は６９℃の融点、僅か＋１．０のΔεおよび既に１３．４のεａｖ．を有する。
【０３００】
＜化合物例３および４＞
式１−３の化合物の例である。
【０３０１】
【化６９】
2016199753.tif 000100
この化合物（Ｂ−２Ｏ−Ｏ５）は５７℃の融点、−１３．７のΔεおよび１７．９ものεａｖ．を有する。
【０３０２】
【化７０】
2016199753.tif 000101
この化合物（Ｂ−４Ｏ−Ｏ５）は、同様の好ましい特性を有する。
【０３０３】
＜化合物例５＞
式１−４の化合物の例である。
【０３０４】
【化７１】
2016199753.tif 000102
この化合物（Ｂ−５Ｏ−ＯＴ）は６４℃の融点、僅か−３．７のΔεおよび１８．６ものεａｖ．を有する。
＜混合物例＞
以下に典型的な混合物を開示する。
【０３０５】
＜例１＞
以下の混合物（Ｍ−１）を調製し検討する。
【０３０６】
【表３１】
2016199753.tif 000103
この混合物、即ち混合物Ｍ−１は２．２の誘電比（ε⊥／Δε）を有し、ＦＦＳディスプレイ中での非常に良好な透過性で特徴付けられ、非常に短い応答時間を示す。
＜例２＞
以下の混合物（Ｍ−２）を調製し検討する。
【０３０７】
【表３２】
2016199753.tif 000104
この混合物、即ち混合物Ｍ−２は１．７の誘電比（ε⊥／Δε）を有し、ＦＦＳディスプレイ中での良好な透過性で特徴付けられ、短い応答時間を示す。
＜例３＞
以下の混合物（Ｍ−３）を調製し検討する。
【０３０８】
【表３３】
2016199753.tif 000105
この混合物、即ち混合物Ｍ−３は１．７の誘電比（ε⊥／Δε）を有し、ＦＦＳディスプレイ中での良好な透過性で特徴付けられ、短い応答時間を示す。
＜例４＞
以下の混合物（Ｍ−４）を調製し検討する。
【０３０９】
【表３４】
2016199753.tif 000106
この混合物、即ち混合物Ｍ−４は１．５の誘電比（ε⊥／Δε）を有し、ＦＦＳディスプレイ中での良好な透過性で特徴付けられ、短い応答時間を示す。
＜例５＞
以下の混合物（Ｍ−５）を調製し検討する。
【０３１０】
【表３５】
2016199753.tif 000107
この混合物、即ち混合物Ｍ−５は１．８の誘電比（ε⊥／Δε）を有し、ＦＦＳディスプレイ中での良好な透過性で特徴付けられ、短い応答時間を示す。
＜例６＞
以下の混合物（Ｍ−６）を調製し検討する。
【０３１１】
【表３６】
2016199753.tif 000108
この混合物、即ち混合物Ｍ−６は１．３の誘電比（ε⊥／Δε）を有し、ＦＦＳディスプレイ中での良好な透過性で特徴付けられ、短い応答時間を示す。
＜例７＞
以下の混合物（Ｍ−７）を調製し検討する。
【０３１２】
【表３７】
2016199753.tif 000109
この混合物、即ち混合物Ｍ−７は１．５の誘電比（ε⊥／Δε）を有し、ＦＦＳディスプレイ中での良好な透過性で特徴付けられ、短い応答時間を示す。
＜例８＞
以下の混合物（Ｍ−８）を調製し検討する。
【０３１３】
【表３８】
2016199753.tif 000110
この混合物、即ち混合物Ｍ−８は２．１の誘電比（ε⊥／Δε）を有し、ＦＦＳディスプレイ中での非常に良好な透過性で特徴付けられ、非常に短い応答時間を示す。
＜例９＞
以下の混合物（Ｍ−９）を調製し検討する。
【０３１４】
【表３９】
2016199753.tif 000111
この混合物、即ち混合物Ｍ−９は２．０の誘電比（ε⊥／Δε）を有し、ＦＦＳディスプレイ中での良好な透過性で特徴付けられ、非常に短い応答時間を示す。
＜例１０＞
以下の混合物（Ｍ−１０）を調製し検討する。
【０３１５】
【表４０】
2016199753.tif 000112
この混合物、即ち混合物Ｍ−１０は１．５の誘電比（ε⊥／Δε）を有し、ＦＦＳディスプレイ中での良好な透過性で特徴付けられ、短い応答時間を示す。